(57)【要約】  【課題】  半田を使用して電子部品等をプリント配線板に接合する際に、プリント配線板の回路部等を構成する金属の表面に、耐熱性および半田との濡れ性に優れた化成皮膜を形成させることによって、半田付け性を良好なものとする表面処理剤、表面処理方法、プリント配線板ならびに半田付け方法を提供することを目的とする。  【解決手段】  （メタ）アクリロイル基を有するイミダゾール化合物を含有する金属の表面処理剤とする。このイミダゾール化合物に由来する化成皮膜に、紫外線等の活性エネルギー線を照射することにより、当該化成皮膜の特性の制御が期待される。 【選択図】  なし【特許請求の範囲】
【請求項１】
化学式（I）〜（V）で示される（メタ）アクリロイル基を有するイミダゾール化合物を含有することを特徴とする金属の表面処理剤。
【化１】
2015224378.tif 000008
（式中、Ｒ１は水素原子またはメチル基を表し、Ｒ２、Ｒ３およびＲ４は水素原子、炭素数１〜２０のアルキル基、アリル基、炭素数１〜２０のアリール基またはベンジル基を表す。Ｙは−ＮＲ５−または酸素原子を表し、Ｒ５は、水素原子、炭素数１〜２０のアルキル基または炭素数１〜２０のアリール基を表す。ｎは１〜２０の整数を表す。）
【化２】
2015224378.tif 000009
（式中、Ｒ１〜Ｒ４、Ｙおよびｎは、前記と同様である。）
【化３】
2015224378.tif 000010
（式中、Ｒ１〜Ｒ４、Ｙおよびｎは、前記と同様である。）
【化４】
2015224378.tif 000011
（式中、Ｒ１、Ｒ２、Ｙおよびｎは、前記と同様である。Ｒ６〜Ｒ９は、同一または異なって、水素原子、炭素数１〜２０のアルキル基、炭素数１〜２０のアリール基、炭素数１〜２０のアルコキシ基、炭素数２〜２０のアルコキシカルボニル基、炭素数１〜２０のアルカノイル基、炭素数１〜２０のアルカノイルオキシ基、炭素数１〜２０のジアルキルアミノ基、炭素数２〜２０のアルキルアミノカルボニル基、炭素数１〜２０のアルカノイルアミノ基、ハロゲン原子、シアノ基またはニトロ基を表す。）
【化５】
2015224378.tif 000012
（式中、Ｒ１、Ｒ２、Ｒ６〜Ｒ９、Ｙおよびｎは、前記と同様である。）
【請求項２】
金属の表面に請求項１記載の表面処理剤を接触させて、金属の表面に化成皮膜を形成することを特徴とする金属の表面処理方法。
【請求項３】
金属の表面に請求項１記載の表面処理剤を接触させて、続いて、金属の表面に活性エネルギー線を照射して、金属の表面に化成皮膜を形成することを特徴とする金属の表面処理方法。
【請求項４】
回路部の金属の表面に、請求項２または請求項３記載の方法により、化成皮膜を形成したことを特徴とするプリント配線板。
【請求項５】
金属の表面に、請求項２または請求項３記載の方法により、化成皮膜を形成し、続いて、金属の表面を半田付けすることを特徴とする半田付け方法。
【発明の詳細な説明】
【技術分野】
【０００１】
本発明は、電子部品をプリント配線板等に半田付けする際に使用する、金属の表面処理剤及びその利用に関するものである。
【背景技術】
【０００２】
近時、プリント配線板の実装方法として、実装密度を向上させた表面実装が広く採用されている。このような表面実装方法は、チップ部品をクリーム半田で接合する両面表面実装、チップ部品のクリーム半田による表面実装とディスクリート部品のスルホール実装を組み合わせた混載実装等に分けられる。いずれの実装方法においても、プリント配線板の回路部は複数回の半田付けが行われるので、その度に高温に曝されて厳しい熱履歴を受ける。
その結果、プリント配線板の回路部を構成する銅、銀、錫、亜鉛、ニッケルや、それらの合金等の金属の表面は、加熱されることにより酸化皮膜の形成が促進されるので、該回路部表面の半田付け性を良好に保つことができない。
【０００３】
このようなプリント配線板の回路部を空気酸化から保護する為に、アゾール化合物、特にイミダゾール化合物を造膜成分として含有する表面処理剤（液）を使用して、該回路部表面に化成皮膜を形成させる処理が広く行われているが、該回路部が複数回の熱履歴を受けた後も化成皮膜が変成（劣化）することなく回路部を保護し、これによって半田付け性が良好に保たれることが要求されている。
【０００４】
本発明に関連する従来技術について、文献を引用して以下に述べる。
特許文献１には、化学式（III′）で示される１−〔２−（メタクリロイルオキシ）エチル〕−２−アルキルイミダゾール化合物に関する発明が記載されている。
そして、このイミダゾール化合物が光重合性を有し、且つエポキシ樹脂を硬化させることできるので、電子材料分野における各種のレジスト材料の原料として使用できる点が記載されている。
なお、このイミダゾール化合物を、金属の表面処理剤の成分として使用し得る点の記載はない。
【０００５】
【化１】
2015224378.tif 000002
（式中、Ｒは、水素原子またはアルキル基を表す。）
【０００６】
特許文献２には、銅電極等の接着剤接続用電極が設けられたフレキシブルプリント配線板（ＦＰＣ）や、リジッドプリント配線板（ＰＷＢまたはＰＣＢ）等のプリント配線板と、銅電極等の配線電極が形成されたガラス基板等の配線基板との接合や、プリント配線板とＩＣチップ等の電子部品との接合に適用し得る接続方法、接続構造および電子機器に関する発明が記載されている。
この文献には、プリフラックス処理（金属の表面処理に相当）により、接着剤接続用電極を被覆する有機膜（化成皮膜に相当）を軟化する手段として、樹脂成分を膨潤させる処理や、電子線等によって樹脂中の高分子間の架橋を切断する処理が記載されている（段落０００７）。
また、有機膜が、半田リフローなどの高温処理を経たり、紫外線を浴びる等により架橋部分が増加すると、硬さが高くなることがある点が記載されている（段落０００８）。
【０００７】
特許文献３には、アクリル酸系コポリマー、メタアクリル酸系コポリマーおよびマレイン酸系コポリマーから選択される１種もしくは２種以上を塗膜成分として含む水溶液、もしくは、これらを含有する懸濁液からなるはんだ付け用プレフラックス（金属の表面処理剤に相当）に関する発明が記載されている。
そして、このプレフラックスをプリント配線板等に塗布し、１００℃以上の温度に加熱して乾燥させると、水およびアンモニアまたは有機アミンが揮発して、金属表面に塗布された皮膜が不溶化する点が記載されている。
なお、この文献に記載された発明は、イミダゾール系プレフラックスが作業性に優れるものの、該プレフラックスにより形成される化成皮膜が高温加熱により変質して膠着すると云う問題を課題として成されたものであるが、この文献に、前記のアクリル酸系コポリマーおよびメタアクリル酸系コポリマーが、（メタ）アクリロイル基を有するイミダゾール化合物を包含または示唆する点の記載はない。
【０００８】
特許文献４には、銅または銅合金の表面に、アルキルイミダゾールと、酸、水および有機溶媒との混合溶液を塗布し、この溶液を塗布した銅または銅合金を２００〜３６０℃の温度に２０秒〜５分保持する加熱処理を行うことを特徴とする熱交換器用フィン用部材の製造方法に関する発明が記載されている。
なお、この文献に記載された発明は、従来よりも防食性に優れた、半田付けの際の３００〜３５０℃での１〜５分間の熱によっても破壊することない防錆皮膜を得る点を課題として成されたものであるが、前記のアルキルイミダゾール化合物は、（メタ）アクリロイル基を有するイミダゾール化合物と相違する。
【先行技術文献】
【特許文献】
【０００９】
【特許文献１】特開平４−３０８５７８号公報
【特許文献２】特開２０１０−２７２７６８号公報
【特許文献３】特開平３−４７６９４号公報
【特許文献４】特開平１−１８４２８９号公報
【発明の概要】
【発明が解決しようとする課題】
【００１０】
本発明は、半田を使用して電子部品等をプリント配線板に接合する際に、プリント配線板の回路部等を構成する銅や銀等の金属の表面に、耐熱性および半田との濡れ性に優れた化成皮膜を形成させることによって、半田付け性を良好なものとする表面処理剤、表面処理方法、プリント配線板ならびに半田付け方法を提供することを目的とする。
【課題を解決するための手段】
【００１１】
本発明者らは、前記の課題を解決する為に鋭意検討を重ねた結果、（メタ）アクリロキシ基を有するイミダゾール化合物を含有する表面処理剤とすることにより、所期の目的を達成し得ることを認め、本発明を完成するに至ったものである。
即ち、第１の発明は、化学式（I）〜（V）で示される（メタ）アクリロイル基を有するイミダゾール化合物を含有することを特徴とする金属の表面処理剤である。
【００１２】
【化２】
2015224378.tif 000003
（式中、Ｒ１は水素原子またはメチル基を表し、Ｒ２、Ｒ３およびＲ４は水素原子、炭素数１〜２０のアルキル基、アリル基、炭素数１〜２０のアリール基またはベンジル基を表す。Ｙは−ＮＲ５−または酸素原子を表し、Ｒ５は、水素原子、炭素数１〜２０のアルキル基または炭素数１〜２０のアリール基を表す。ｎは１〜２０の整数を表す。）
【００１３】
【化３】
2015224378.tif 000004
（式中、Ｒ１〜Ｒ４、Ｙおよびｎは、前記と同様である。）
【００１４】
【化４】
2015224378.tif 000005
（式中、Ｒ１〜Ｒ４、Ｙおよびｎは、前記と同様である。）
【００１５】
【化５】
2015224378.tif 000006
（式中、Ｒ１、Ｒ２、Ｙおよびｎは、前記と同様である。Ｒ６〜Ｒ９は、同一または異なって、水素原子、炭素数１〜２０のアルキル基、炭素数１〜２０のアリール基、炭素数１〜２０のアルコキシ基、炭素数２〜２０のアルコキシカルボニル基、炭素数１〜２０のアルカノイル基、炭素数１〜２０のアルカノイルオキシ基、炭素数１〜２０のジアルキルアミノ基、炭素数２〜２０のアルキルアミノカルボニル基、炭素数１〜２０のアルカノイルアミノ基、ハロゲン原子、シアノ基またはニトロ基を表す。）
【００１６】
【化６】
2015224378.tif 000007
（式中、Ｒ１、Ｒ２、Ｒ６〜Ｒ９、Ｙおよびｎは、前記と同様である。）
【００１７】
第２の発明は、金属の表面に、第１の発明の表面処理剤を接触させて、金属の表面に化成皮膜を形成することを特徴とする金属の表面処理方法である。
第３の発明は、金属の表面に、第１の発明の表面処理剤を接触させて、続いて、金属の表面に活性エネルギー線を照射して、金属の表面に化成皮膜を形成することを特徴とする金属の表面処理方法である。
第４の発明は、回路部の金属の表面に、第２の発明または第３の発明の表面処理方法により、化成皮膜を形成したことを特徴とするプリント配線板である。
第５の発明は、金属の表面に、第２の発明または第３の発明の表面処理方法により、化成皮膜を形成し、続いて、金属の表面を半田付けすることを特徴とする半田付け方法である。
【発明の効果】
【００１８】
本発明の表面処理剤は、プリント配線板の回路部等を構成する金属の表面に、耐熱性に優れた化成皮膜を形成させると共に、該金属の表面に対する半田の濡れ性を飛躍的に向上させ、半田付け性を良好なものとすることができる。
【発明を実施するための形態】
【００１９】
以下、本発明を詳細に説明するが、本発明の実施に適する金属に特に制限はなく、例えば、銅、鉄、ニッケル、銀、錫、パラジウム、白金、金等やそれらの合金を挙げることができるが、銅または銅合金を好ましく挙げることができる。
【００２０】
なお、銅合金としては、銅を含む合金であれば特に制限はなく、例えば、Ｃｕ−Ａｇ系、Ｃｕ−Ｔｅ系、Ｃｕ−Ｍｇ系、Ｃｕ−Ｓｎ系、Ｃｕ−Ｓｉ系、Ｃｕ−Ｍｎ系、Ｃｕ−Ｂｅ−Ｃｏ系、Ｃｕ−Ｔｉ系、Ｃｕ−Ｎｉ−Ｓｉ系、Ｃｕ−Ｃｒ系、Ｃｕ−Ｚｒ系、Ｃｕ−Ｆｅ系、Ｃｕ−Ａｌ系、Ｃｕ−Ｚｎ系、Ｃｕ−Ｃｏ系等の合金を挙げることができる。
【００２１】
また、本発明の実施に適する金属とは、電子基板、リードフレーム等の電子部品、装飾品、建材等に使用される箔（例えば、電解銅箔、圧延銅箔）、めっき膜（例えば、無電解めっき膜、電解めっき膜）、線、棒、管、板等の用途・形態において使用されるものである。
【００２２】
本発明の実施において使用するイミダゾール化合物は、（メタ）アクリロキシ基を有する点を特徴とする前記の化学式（I）〜（V）で示されるものである。
【００２３】
これらの化学式（I）〜（V）において、式中のＲ２〜Ｒ９が採用し得る炭素数１〜２０のアルキル基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル、
イコシル等の飽和脂肪族炭化水素の基を表す。
【００２４】
同Ｒ２〜Ｒ９が採用し得る炭素数１〜２０のアリール基とは、
フェニル、
１−ナフチル、２−ナフチル、
２−チエニル、３−チエニル、
２−ベンゾチエニル、３−ベンゾチエニル、４−ベンゾチエニル、５−ベンゾチエニル、６−ベンゾチエニル、７−ベンゾチエニル、
１−ピロリル、２−ピロリル、３−ピロリル、
１−インドリル、２−インドリル、３−インドリル、４−インドリル、５−インドリル、６−インドリル、７−インドリル、
２−フリル、３−フリル、
２−ベンゾフリル、３−ベンゾフリル、４−ベンゾフリル、５−ベンゾフリル、６−ベンゾフリル、７−ベンゾフリル、
２−ピリジル、３−ピリジル、４−ピリジル、
２−キノリル、３−キノリル、４−キノリル、５−キノリル、６−キノリル、７−キノリル、８−キノリル、
１−イソキノリル、３−イソキノリル、４−イソキノリル、５−イソキノリル、６−イソキノリル、７−イソキノリル、８−イソキノリル、
１−イミダゾリル、２−イミダゾリル、４−イミダゾリル、
１−ベンゾイミダゾリル、２−ベンゾイミダゾリル、４−ベンゾイミダゾリル、５−ベンゾイミダゾリル、６−ベンゾイミダゾリル、７−ベンゾイミダゾリル、
２−オキサゾリル、４−オキサゾリル、５−オキサゾリル、
２−ベンゾオキサゾリル、４−ベンゾオキサゾリル、５−ベンゾオキサゾリル、６−ベンゾオキサゾリル、７−ベンゾオキサゾリル、
２−チアゾリル、４−チアゾリル、５−チアゾリル、
２−ベンゾチアゾリル、４−ベンゾチアゾリル、５−ベンゾチアゾリル、６−ベンゾチアゾリル、７−ベンゾチアゾリル、
１−ピラゾリル、３−ピラゾリル、４−ピラゾリル、５−ピラゾリル、
３−イソオキサゾリル、４−イソオキサゾリル、５−イソオキサゾリル、
２−ピラジル、
２−ピリミジル、４−ピリミジル、５−ピリミジル、
３−ピリダジル、４−ピリダジル、
２−トリアジル、
２−キノキサリル、３−キノキサリル、５−キノキサリル、６−キノキサリル、
２−キナゾリル、４−キナゾリル、５−キナゾリル、６−キナゾリル、７−キナゾリル、８−キナゾリル、
３−シンノリル、４−シンノリル、５−シンノリル、６−シンノリル、７−シンノリル、８−シンノリル等の窒素原子、酸素原子や硫黄原子を有していてもよい芳香族炭化水素の基を表す。
【００２５】
また、化学式（IV）および（V）において、式中のＲ６〜Ｒ９が採用し得る炭素数１〜２０のアルコキシ基とは、
メトキシ、
エトキシ、
プロポキシ、
ブトキシ、
ペントキシ、
ヘキシロキシ、
ヘプチロキシ、
オクチロキシ、
ノニロキシ、
デシロキシ、
ウンデシロキシ、
ドデシロキシ、
トリデシロキシ、
テトラデシロキシ、
ペンタデシロキシ、
ヘキサデシロキシ、
ヘプタデシロキシ、
オクタデシロキシ、
ノナデシロキシ、
イコシロキシ等の基を表す。
【００２６】
同Ｒ６〜Ｒ９が採用し得る炭素数２〜２０のアルコキシカルボニル基とは、
メトキシカルボニル、
エトキシカルボニル、
プロポキシカルボニル、
ブトキシカルボニル、
ペントキシカルボニル、
ヘキシロキシカルボニル、
ヘプチロキシカルボニル、
オクチロキシカルボニル、
ノニロキシカルボニル、
デシロキシカルボニル、
ウンデシロキシカルボニル、
ドデシロキシカルボニル、
トリデシロキシカルボニル、
テトラデシロキシカルボニル、
ペンタデシロキシカルボニル、
ヘキサデシロキシカルボニル、
ヘプタデシロキシカルボニル、
オクタデシロキシカルボニル、
ノナデシロキシカルボニル等の基を表す。
【００２７】
同Ｒ６〜Ｒ９が採用し得る炭素数１〜２０のアルカノイル基とは、
ホルミル、
アセチル、
プロパノイル、
ブタノイル、
ペンタノイル、
ヘキサノイル、
ヘプタノイル、
オクタノイル、
ノナノイル、
デカノイル、
ウンデカノイル、
ドデカノイル、
トリデカノイル、
テトラデカノイル、
ペンタデカノイル、
ヘキサデカノイル、
ヘプタデカノイル、
オクタデカノイル、
ノナデカノイル等の基を表す。
【００２８】
同Ｒ６〜Ｒ９が採用し得る炭素数１〜２０のアルカノイルオキシ基とは、
ホルミルオキシ、
アセトキシ、
プロパノイルオキシ、
ブタノイルオキシ、
ペンタノイルオキシ、
ヘキサノイルオキシ、
ヘプタノイルオキシ、
オクタノイルオキシ、
ノナノイルオキシ、
デカノイルオキシ、
ウンデカノイルオキシ、
ドデカノイルオキシ、
トリデカノイルオキシ、
テトラデカノイルオキシ、
ペンタデカノイルオキシ、
ヘキサデカノイルオキシ、
ヘプタデカノイルオキシ、
オクタデカノイルオキシ、
ノナデカノイルオキシ等の基を表す。
【００２９】
同Ｒ６〜Ｒ９が採用し得る炭素数１〜２０のジアルキルアミノ基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル等の基から選択される２つのアルキル基が、同一または異なって、窒素原子に結合したアミノ基を表す。
【００３０】
同Ｒ６〜Ｒ９が採用し得る炭素数２〜２０のアルキルアミノカルボニル基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル等の基から選択されるアルキル基が窒素原子に１つ、または、同一もしくは異なって、窒素原子に２つ結合したアミノカルボニル基を表す。
【００３１】
同Ｒ６〜Ｒ９が採用し得る炭素数１〜２０のアルカノイルアミノ基とは、前述のアルカノイル基が窒素原子に結合し、且つ、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル等の基から選択される飽和炭化水素基が、窒素原子に１つ結合してもよいアミノ基を表す。
【００３２】
そして、化学式（I）で示される当該イミダゾール化合物の例としては、
２−（メタ）アクリロイルオキシメチルイミダゾール、
２−（メタ）アクリロイルオキシエチルイミダゾール、
２−（メタ）アクリロイルオキシプロピルイミダゾール、
２−（メタ）アクリロイルオキシブチルイミダゾール、
２−（メタ）アクリロイルオキシヘプチルイミダゾール、
２−（メタ）アクリロイルオキシウンデシルイミダゾール、
１−メチル−２−（メタ）アクリロイルオキシメチルイミダゾール、
１−アリル−２−（メタ）アクリロイルオキシメチルイミダゾール、
１−フェニル−２−（メタ）アクリロイルオキシメチルイミダゾール、
１−ベンジル−２−（メタ）アクリロイルオキシメチルイミダゾール、
４−メチル−２−（メタ）アクリロイルオキシメチルイミダゾール、
４−アリル−２−（メタ）アクリロイルオキシメチルイミダゾール、
４−フェニル−２−（メタ）アクリロイルオキシメチルイミダゾール、
４−ベンジル−２−（メタ）アクリロイルオキシメチルイミダゾール、
１，４−ジメチル−２−（メタ）アクリロイルオキシメチルイミダゾール、
１−メチル−４−アリル−２−（メタ）アクリロイルオキシメチルイミダゾール、
１−メチル−４−フェニル−２−（メタ）アクリロイルオキシメチルイミダゾール、
１−メチル−４−ベンジル−２−（メタ）アクリロイルオキシメチルイミダゾール、
１−アリル−４−メチル−２−（メタ）アクリロイルオキシメチルイミダゾール、
１，４−ジアリル−２−（メタ）アクリロイルオキシメチルイミダゾール、
１−アリル−４−フェニル−２−（メタ）アクリロイルオキシメチルイミダゾール、
１−アリル−４−ベンジル−２−（メタ）アクリロイルオキシメチルイミダゾール、
１−フェニル−４−メチル−２−（メタ）アクリロイルオキシメチルイミダゾール、
１−フェニル−４−アリル−２−（メタ）アクリロイルオキシメチルイミダゾール、
１，４−ジフェニル−２−（メタ）アクリロイルオキシメチルイミダゾール、
１−フェニル−４−ベンジル−２−（メタ）アクリロイルオキシメチルイミダゾール、
１−ベンジル−４−メチル−２−（メタ）アクリロイルオキシメチルイミダゾール、
１−ベンジル−４−アリル−２−（メタ）アクリロイルオキシメチルイミダゾール、
１−ベンジル−４−フェニル−２−（メタ）アクリロイルオキシメチルイミダゾール、
１，４−ジベンジル−２−（メタ）アクリロイルオキシメチルイミダゾール、
１，５−ジメチル−２−（メタ）アクリロイルオキシメチルイミダゾール、
１−メチル−５−アリル−２−（メタ）アクリロイルオキシメチルイミダゾール、
１−メチル−５−フェニル−２−（メタ）アクリロイルオキシメチルイミダゾール、
１−メチル−５−ベンジル−２−（メタ）アクリロイルオキシメチルイミダゾール、
１−アリル−５−メチル−２−（メタ）アクリロイルオキシメチルイミダゾール、
１，５−ジアリル−２−（メタ）アクリロイルオキシメチルイミダゾール、
１−アリル−５−フェニル−２−（メタ）アクリロイルオキシメチルイミダゾール、
１−アリル−５−ベンジル−２−（メタ）アクリロイルオキシメチルイミダゾール、
１−フェニル−５−メチル−２−（メタ）アクリロイルオキシメチルイミダゾール、
１−フェニル−５−アリル−２−（メタ）アクリロイルオキシメチルイミダゾール、
１，５−ジフェニル−２−（メタ）アクリロイルオキシメチルイミダゾール、
１−フェニル−５−ベンジル−２−（メタ）アクリロイルオキシメチルイミダゾール、
１−ベンジル−５−メチル−２−（メタ）アクリロイルオキシメチルイミダゾール、
１−ベンジル−５−アリル−２−（メタ）アクリロイルオキシメチルイミダゾール、
１−ベンジル−５−フェニル−２−（メタ）アクリロイルオキシメチルイミダゾール、
１，５−ジベンジル−２−（メタ）アクリロイルオキシメチルイミダゾール、
４，５−ジメチル−２−（メタ）アクリロイルオキシメチルイミダゾール、
４−メチル−５−アリル−２−（メタ）アクリロイルオキシメチルイミダゾール、
４−メチル−５−フェニル−２−（メタ）アクリロイルオキシメチルイミダゾール、
４−メチル−５−ベンジル−２−（メタ）アクリロイルオキシメチルイミダゾール、
４，５−ジアリル−２−（メタ）アクリロイルオキシメチルイミダゾール、
４−アリル−５−フェニル−２−（メタ）アクリロイルオキシメチルイミダゾール、
４−アリル−５−ベンジル−２−（メタ）アクリロイルオキシメチルイミダゾール、
４，５−ジフェニル−２−（メタ）アクリロイルオキシメチルイミダゾール、
４−フェニル−５−ベンジル−２−（メタ）アクリロイルオキシメチルイミダゾール、
４，５−ジベンジル−２−（メタ）アクリロイルオキシメチルイミダゾール、
１，４，５−トリメチル−２−（メタ）アクリロイルオキシメチルイミダゾール、
１，４−ジメチル−５−アリル−２−（メタ）アクリロイルオキシメチルイミダゾール、
１，４−ジメチル−５−フェニル−２−（メタ）アクリロイルオキシメチルイミダゾール、
１，４−ジメチル−５−ベンジル−２−（メタ）アクリロイルオキシメチルイミダゾール、
１，５−ジメチル−４−アリル−２−（メタ）アクリロイルオキシメチルイミダゾール、
１−メチル−４，５−ジアリル−２−（メタ）アクリロイルオキシメチルイミダゾール、
１−メチル−４−アリル−５−フェニル−２−（メタ）アクリロイルオキシメチルイミダゾール、
１−メチル−４−アリル−５−ベンジル−２−（メタ）アクリロイルオキシメチルイミダゾール、
１，５−ジメチル−４−フェニル−２−（メタ）アクリロイルオキシメチルイミダゾール、
１−メチル−４−フェニル−５−アリル−２−（メタ）アクリロイルオキシメチルイミダゾール、
１−メチル−４，５−ジフェニル−２−（メタ）アクリロイルオキシメチルイミダゾール、
１−メチル−４−フェニル−５−ベンジル−２−（メタ）アクリロイルオキシメチルイミダゾール、
１，５−ジメチル−４−ベンジル−２−（メタ）アクリロイルオキシメチルイミダゾール、
１−メチル−４−ベンジル−５−アリル−２−（メタ）アクリロイルオキシメチルイミダゾール、
１−メチル−４−ベンジル−５−フェニル−２−（メタ）アクリロイルオキシメチルイミダゾール、
１−メチル−４，５−ジベンジル−２−（メタ）アクリロイルオキシメチルイミダゾール、
１−アリル−４，５−ジメチル−２−（メタ）アクリロイルオキシメチルイミダゾール、
１，５−ジアリル−４−メチル−２−（メタ）アクリロイルオキシメチルイミダゾール、
１−アリル−４−メチル−５−アリール−２−（メタ）アクリロイルオキシメチルイミダゾール、
１−アリル−４−メチル−５−ベンジル−２−（メタ）アクリロイルオキシメチルイミダゾール、
１，４−ジアリル−５−メチル−２−（メタ）アクリロイルオキシメチルイミダゾール、
１，４，５−トリアリル−２−（メタ）アクリロイルオキシメチルイミダゾール、
１，４−ジアリル−５−フェニル−２−（メタ）アクリロイルオキシメチルイミダゾール、
１，４−ジアリル−５−ベンジル−２−（メタ）アクリロイルオキシメチルイミダゾール、
１−アリル−４−フェニル−５−メチル−２−（メタ）アクリロイルオキシメチルイミダゾール、
１，５−アリル−４−フェニル−２−（メタ）アクリロイルオキシアルキルイミダゾール、
１−アリル−４，５−ジフェニル−２−（メタ）アクリロイルオキシメチルイミダゾール、
１−アリル−４−フェニル−５−ベンジル−２−（メタ）アクリロイルオキシメチルイミダゾール、
１−アリル−４−ベンジル−５−メチル−２−（メタ）アクリロイルオキシメチルイミダゾール、
１，５−アリル−４−ベンジル−２−（メタ）アクリロイルオキシメチルイミダゾール、
１−アリル−４−ベンジル−５−フェニル−２−（メタ）アクリロイルオキシメチルイミダゾール、
１−アリル−４，５−ジベンジル−２−（メタ）アクリロイルオキシメチルイミダゾール、
１−フェニル−４，５−ジメチル−２−（メタ）アクリロイルオキシメチルイミダゾール、
１−フェニル−４−メチル−５−アリル−２−（メタ）アクリロイルオキシメチルイミダゾール、
１，５−ジフェニル−４−メチル−２−（メタ）アクリロイルオキシメチルイミダゾール、
１−フェニル−４−メチル−５−ベンジル−２−（メタ）アクリロイルオキシメチルイミダゾール、
１−フェニル−４−アリル−５−メチル−２−（メタ）アクリロイルオキシメチルイミダゾール、
１−フェニル−４，５−ジアリル−２−（メタ）アクリロイルオキシメチルイミダゾール、
１，５−ジフェニル−４−アリル−２−（メタ）アクリロイルオキシメチルイミダゾール、
１−フェニル−４−アリル−５−ベンジル−２−（メタ）アクリロイルオキシメチルイミダゾール、
１，４−ジフェニル−５−メチル−２−（メタ）アクリロイルオキシメチルイミダゾール、
１，４−ジフェニル−５−アリル−２−（メタ）アクリロイルオキシメチルイミダゾール、
１，４，５−トリフェニル−２−（メタ）アクリロイルオキシメチルイミダゾール、
１，４−ジフェニル−５−ベンジル−２−（メタ）アクリロイルオキシメチルイミダゾール、
１−フェニル−４−ベンジル−５−メチル−２−（メタ）アクリロイルオキシメチルイミダゾール、
１−フェニル−４−ベンジル−５−アリル−２−（メタ）アクリロイルオキシメチルイミダゾール、
１，５−ジフェニル−４−ベンジル−２−（メタ）アクリロイルオキシメチルイミダゾール、
１−フェニル−４，５−ジベンジル−２−（メタ）アクリロイルオキシメチルイミダゾール、
１−ベンジル−４，５−ジメチル−２−（メタ）アクリロイルオキシメチルイミダゾール、
１−ベンジル−４−メチル−５−アリル−２−（メタ）アクリロイルオキシメチルイミダゾール、
１−ベンジル−４−メチル−５−フェニル−２−（メタ）アクリロイルオキシメチルイミダゾール、
１，５−ジベンジル−４−メチル−２−（メタ）アクリロイルオキシメチルイミダゾール、
１−ベンジル−４−アリル−５−メチル−２−（メタ）アクリロイルオキシメチルイミダゾール、
１−ベンジル−４，５−ジアリル−２−（メタ）アクリロイルオキシメチルイミダゾール、
１−ベンジル−４−アリル−５−フェニル−２−（メタ）アクリロイルオキシメチルイミダゾール、
１，５−ジベンジル−４−アリル−２−（メタ）アクリロイルオキシメチルイミダゾール、
１−ベンジル−４−フェニル−５−メチル−２−（メタ）アクリロイルオキシメチルイミダゾール、
１−ベンジル−４−フェニル−５−アリル−２−（メタ）アクリロイルオキシメチルイミダゾール、
１−ベンジル−４，５−ジフェニル−２−（メタ）アクリロイルオキシメチルイミダゾール、
１，５−ジベンジル−４−フェニル−２−（メタ）アクリロイルオキシメチルイミダゾール、
１，４−ジベンジル−５−メチル−２−（メタ）アクリロイルオキシメチルイミダゾール、
１，４−ジベンジル−５−アリル−２−（メタ）アクリロイルオキシメチルイミダゾール、
１，４−ジベンジル−５−フェニル−２−（メタ）アクリロイルオキシメチルイミダゾール、
１，４，５−トリベンジル−２−（メタ）アクリロイルオキシメチルイミダゾール、
１，４−ジメチル−２−（メタ）アクリロイルアミノメチルイミダゾール、
１−メチル−４−アリル−２−（メタ）アクリロイルアミノメチルイミダゾール、
１−メチル−４−フェニル−２−（メタ）アクリロイルアミノメチルイミダゾール、
１−メチル−４−ベンジル−２−（メタ）アクリロイルアミノメチルイミダゾール、
１−アリル−４−メチル−２−（メタ）アクリロイルアミノメチルイミダゾール、
１，４−ジアリル−２−（メタ）アクリロイルアミノメチルイミダゾール、
１−アリル−４−フェニル−２−（メタ）アクリロイルアミノメチルイミダゾール、
１−アリル−４−ベンジル−２−（メタ）アクリロイルアミノメチルイミダゾール、
１−フェニル−４−メチル−２−（メタ）アクリロイルアミノメチルイミダゾール、
１−フェニル−４−アリル−２−（メタ）アクリロイルアミノメチルイミダゾール、
１，４−ジフェニル−２−（メタ）アクリロイルアミノメチルイミダゾール、
１−フェニル−４−ベンジル−２−（メタ）アクリロイルアミノメチルイミダゾール、
１−ベンジル−４−メチル−２−（メタ）アクリロイルアミノメチルイミダゾール、
１−ベンジル−４−アリル−２−（メタ）アクリロイルアミノメチルイミダゾール、
１−ベンジル−４−フェニル−２−（メタ）アクリロイルアミノメチルイミダゾール、
１，４−ジベンジル−２−（メタ）アクリロイルアミノメチルイミダゾール、
１，５−ジメチル−２−（メタ）アクリロイルアミノメチルイミダゾール、
１−メチル−５−アリル−２−（メタ）アクリロイルアミノメチルイミダゾール、
１−メチル−５−フェニル−２−（メタ）アクリロイルアミノメチルイミダゾール、
１−メチル−５−ベンジル−２−（メタ）アクリロイルアミノメチルイミダゾール、
１−アリル−５−メチル−２−（メタ）アクリロイルアミノメチルイミダゾール、
１，５−ジアリル−２−（メタ）アクリロイルアミノメチルイミダゾール、
１−アリル−５−フェニル−２−（メタ）アクリロイルアミノメチルイミダゾール、
１−アリル−５−ベンジル−２−（メタ）アクリロイルアミノメチルイミダゾール、
１−フェニル−５−メチル−２−（メタ）アクリロイルアミノメチルイミダゾール、
１−フェニル−５−アリル−２−（メタ）アクリロイルアミノメチルイミダゾール、
１，５−ジフェニル−２−（メタ）アクリロイルアミノメチルイミダゾール、
１−フェニル−５−ベンジル−２−（メタ）アクリロイルアミノメチルイミダゾール、
１−ベンジル−５−メチル−２−（メタ）アクリロイルアミノメチルイミダゾール、
１−ベンジル−５−アリル−２−（メタ）アクリロイルアミノメチルイミダゾール、
１−ベンジル−５−フェニル−２−（メタ）アクリロイルアミノメチルイミダゾール、
１，５−ジベンジル−２−（メタ）アクリロイルアミノメチルイミダゾール、
４，５−ジメチル−２−（メタ）アクリロイルアミノメチルイミダゾール、
４−メチル−５−アリル−２−（メタ）アクリロイルアミノメチルイミダゾール、
４−メチル−５−フェニル−２−（メタ）アクリロイルアミノメチルイミダゾール、
４−メチル−５−ベンジル−２−（メタ）アクリロイルアミノメチルイミダゾール、
４，５−ジアリル−２−（メタ）アクリロイルアミノメチルイミダゾール、
４−アリル−５−フェニル−２−（メタ）アクリロイルアミノメチルイミダゾール、
４−アリル−５−ベンジル−２−（メタ）アクリロイルアミノメチルイミダゾール、
４，５−ジフェニル−２−（メタ）アクリロイルアミノメチルイミダゾール、
４−フェニル−５−ベンジル−２−（メタ）アクリロイルアミノメチルイミダゾール、
４，５−ジベンジル−２−（メタ）アクリロイルアミノメチルイミダゾール、
１，４，５−トリメチル−２−（メタ）アクリロイルアミノメチルイミダゾール、
１，４−ジメチル−５−アリル−２−（メタ）アクリロイルアミノメチルイミダゾール、
１，４−ジメチル−５−フェニル−２−（メタ）アクリロイルアミノメチルイミダゾール、
１，４−ジメチル−５−ベンジル−２−（メタ）アクリロイルアミノメチルイミダゾール、
１，５−ジメチル−４−アリル−２−（メタ）アクリロイルアミノメチルイミダゾール、
１−メチル−４，５−ジアリル−２−（メタ）アクリロイルアミノメチルイミダゾール、
１−メチル−４−アリル−５−フェニル−２−（メタ）アクリロイルアミノメチルイミダゾール、
１−メチル−４−アリル−５−ベンジル−２−（メタ）アクリロイルアミノメチルイミダゾール、
１，５−ジメチル−４−フェニル−２−（メタ）アクリロイルアミノメチルイミダゾール、
１−メチル−４−フェニル−５−アリル−２−（メタ）アクリロイルアミノメチルイミダゾール、
１−メチル−４，５−ジフェニル−２−（メタ）アクリロイルアミノメチルイミダゾール、
１−メチル−４−フェニル−５−ベンジル−２−（メタ）アクリロイルアミノメチルイミダゾール、
１，５−ジメチル−４−ベンジル−２−（メタ）アクリロイルアミノメチルイミダゾール、
１−メチル−４−ベンジル−５−アリル−２−（メタ）アクリロイルアミノメチルイミダゾール、
１−メチル−４−ベンジル−５−フェニル−２−（メタ）アクリロイルアミノメチルイミダゾール、
１−メチル−４，５−ジベンジル−２−（メタ）アクリロイルアミノメチルイミダゾール、
１−アリル−４，５−ジメチル−２−（メタ）アクリロイルアミノメチルイミダゾール、
１，５−ジアリル−４−メチル−２−（メタ）アクリロイルアミノメチルイミダゾール、
１−アリル−４−メチル−５−アリール−２−（メタ）アクリロイルアミノメチルイミダゾール、
１−アリル−４−メチル−５−ベンジル−２−（メタ）アクリロイルアミノメチルイミダゾール、
１，４−ジアリル−５−メチル−２−（メタ）アクリロイルアミノメチルイミダゾール、
１，４，５−トリアリル−２−（メタ）アクリロイルアミノメチルイミダゾール、
１，４−ジアリル−５−フェニル−２−（メタ）アクリロイルアミノメチルイミダゾール、
１，４−ジアリル−５−ベンジル−２−（メタ）アクリロイルアミノメチルイミダゾール、
１−アリル−４−フェニル−５−メチル−２−（メタ）アクリロイルアミノメチルイミダゾール、
１，５−アリル−４−フェニル−２−（メタ）アクリロイルアミノアルキルイミダゾール、
１−アリル−４，５−ジフェニル−２−（メタ）アクリロイルアミノメチルイミダゾール、
１−アリル−４−フェニル−５−ベンジル−２−（メタ）アクリロイルアミノメチルイミダゾール、
１−アリル−４−ベンジル−５−メチル−２−（メタ）アクリロイルアミノメチルイミダゾール、
１，５−アリル−４−ベンジル−２−（メタ）アクリロイルアミノメチルイミダゾール、
１−アリル−４−ベンジル−５−フェニル−２−（メタ）アクリロイルアミノメチルイミダゾール、
１−アリル−４，５−ジベンジル−２−（メタ）アクリロイルアミノメチルイミダゾール、
１−フェニル−４，５−ジメチル−２−（メタ）アクリロイルアミノメチルイミダゾール、
１−フェニル−４−メチル−５−アリル−２−（メタ）アクリロイルアミノメチルイミダゾール、
１，５−ジフェニル−４−メチル−２−（メタ）アクリロイルアミノメチルイミダゾール、
１−フェニル−４−メチル−５−ベンジル−２−（メタ）アクリロイルアミノメチルイミダゾール、
１−フェニル−４−アリル−５−メチル−２−（メタ）アクリロイルアミノメチルイミダゾール、
１−フェニル−４，５−ジアリル−２−（メタ）アクリロイルアミノメチルイミダゾール、
１，５−ジフェニル−４−アリル−２−（メタ）アクリロイルアミノメチルイミダゾール、
１−フェニル−４−アリル−５−ベンジル−２−（メタ）アクリロイルアミノメチルイミダゾール、
１，４−ジフェニル−５−メチル−２−（メタ）アクリロイルアミノメチルイミダゾール、
１，４−ジフェニル−５−アリル−２−（メタ）アクリロイルアミノメチルイミダゾール、
１，４，５−トリフェニル−２−（メタ）アクリロイルアミノメチルイミダゾール、
１，４−ジフェニル−５−ベンジル−２−（メタ）アクリロイルアミノメチルイミダゾール、
１−フェニル−４−ベンジル−５−メチル−２−（メタ）アクリロイルアミノメチルイミダゾール、
１−フェニル−４−ベンジル−５−アリル−２−（メタ）アクリロイルアミノメチルイミダゾール、
１，５−ジフェニル−４−ベンジル−２−（メタ）アクリロイルアミノメチルイミダゾール、
１−フェニル−４，５−ジベンジル−２−（メタ）アクリロイルアミノメチルイミダゾール、
１−ベンジル−４，５−ジメチル−２−（メタ）アクリロイルアミノメチルイミダゾール、
１−ベンジル−４−メチル−５−アリル−２−（メタ）アクリロイルアミノメチルイミダゾール、
１−ベンジル−４−メチル−５−フェニル−２−（メタ）アクリロイルアミノメチルイミダゾール、
１，５−ジベンジル−４−メチル−２−（メタ）アクリロイルアミノメチルイミダゾール、
１−ベンジル−４−アリル−５−メチル−２−（メタ）アクリロイルアミノメチルイミダゾール、
１−ベンジル−４，５−ジアリル−２−（メタ）アクリロイルアミノメチルイミダゾール、
１−ベンジル−４−アリル−５−フェニル−２−（メタ）アクリロイルアミノメチルイミダゾール、
１，５−ジベンジル−４−アリル−２−（メタ）アクリロイルアミノメチルイミダゾール、
１−ベンジル−４−フェニル−５−メチル−２−（メタ）アクリロイルアミノメチルイミダゾール、
１−ベンジル−４−フェニル−５−アリル−２−（メタ）アクリロイルアミノメチルイミダゾール、
１−ベンジル−４，５−ジフェニル−２−（メタ）アクリロイルアミノメチルイミダゾール、
１，５−ジベンジル−４−フェニル−２−（メタ）アクリロイルアミノメチルイミダゾール、
１，４−ジベンジル−５−メチル−２−（メタ）アクリロイルアミノメチルイミダゾール、
１，４−ジベンジル−５−アリル−２−（メタ）アクリロイルアミノメチルイミダゾール、
１，４−ジベンジル−５−フェニル−２−（メタ）アクリロイルアミノメチルイミダゾール、
１，４，５−トリベンジル−２−（メタ）アクリロイルアミノメチルイミダゾール、
２−（メタ）アクリロイルアミノメチルイミダゾール、
２−（メタ）アクリロイルアミノエチルイミダゾール、
２−（メタ）アクリロイルアミノプロピルイミダゾール、
２−（メタ）アクリロイルアミノブチルイミダゾール、
１−メチル−２−（メタ）アクリロイルアミノメチルイミダゾール、
１−アリル−２−（メタ）アクリロイルアミノメチルイミダゾール、
１−フェニル−２−（メタ）アクリロイルアミノメチルイミダゾール、
１−ベンジル−２−（メタ）アクリロイルアミノメチルイミダゾール、
４−メチル−２−（メタ）アクリロイルアミノメチルイミダゾール、
４−アリル−２−（メタ）アクリロイルアミノメチルイミダゾール、
４−フェニル−２−（メタ）アクリロイルアミノメチルイミダゾール、
４−ベンジル−２−（メタ）アクリロイルアミノメチルイミダゾール等を挙げることができる。
【００３３】
同じく、化学式（II）で示される当該イミダゾール化合物の例としては、
４−（メタ）アクリロイルオキシイミダゾール、
１−メチル−４−（メタ）アクリロイルオキシメチルイミダゾール、
１−アリル−４−（メタ）アクリロイルオキシメチルイミダゾール、
１−フェニル−４−（メタ）アクリロイルオキシメチルイミダゾール、
１−ベンジル−４−（メタ）アクリロイルオキシメチルイミダゾール、
１−メチル−５−（メタ）アクリロイルオキシメチルイミダゾール、
１−アリル−５−（メタ）アクリロイルオキシメチルイミダゾール、
１−フェニル−５−（メタ）アクリロイルオキシメチルイミダゾール、
１−ベンジル−５−（メタ）アクリロイルオキシメチルイミダゾール、
２−メチル−４−（メタ）アクリロイルオキシメチルイミダゾール、
２−アリル−４−（メタ）アクリロイルオキシメチルイミダゾール、
２−フェニル−４−（メタ）アクリロイルオキシメチルイミダゾール、
２−ベンジル−４−（メタ）アクリロイルオキシメチルイミダゾール、
４−メチル−５−（メタ）アクリロイルオキシメチルイミダゾール、
４−アリル−５−（メタ）アクリロイルオキシメチルイミダゾール、
４−フェニル−５−（メタ）アクリロイルオキシメチルイミダゾール、
４−ベンジル−５−（メタ）アクリロイルオキシメチルイミダゾール、
１，２−ジメチル−４−（メタ）アクリロイルオキシメチルイミダゾール、
１−メチル−２−アリル−４−（メタ）アクリロイルオキシメチルイミダゾール、
１−メチル−２−フェニル−４−（メタ）アクリロイルオキシメチルイミダゾール、
１−メチル−２−ベンジル−４−（メタ）アクリロイルオキシメチルイミダゾール、
１−アリル−２−メチル−４−（メタ）アクリロイルオキシメチルイミダゾール、
１，２−ジアリル−４−（メタ）アクリロイルオキシメチルイミダゾール、
１−アリル−２−フェニル−４−（メタ）アクリロイルオキシメチルイミダゾール、
１−アリル−２−ベンジル−４−（メタ）アクリロイルオキシメチルイミダゾール、
１−フェニル−２−メチル−４−（メタ）アクリロイルオキシメチルイミダゾール、
１−フェニル−２−アリル−４−（メタ）アクリロイルオキシメチルイミダゾール、
１，２−ジフェニル−４−（メタ）アクリロイルオキシメチルイミダゾール、
１−フェニル−２−ベンジル−４−（メタ）アクリロイルオキシメチルイミダゾール、
１−ベンジル−２−メチル−４−（メタ）アクリロイルオキシメチルイミダゾール、
１−ベンジル−２−アリル−４−（メタ）アクリロイルオキシメチルイミダゾール、
１−ベンジル−２−フェニル−４−（メタ）アクリロイルオキシメチルイミダゾール、
１，２−ベンジル−４−（メタ）アクリロイルオキシメチルイミダゾール、
１，５−ジメチル−４−（メタ）アクリロイルオキシメチルイミダゾール、
１−メチル−５−アリル−４−（メタ）アクリロイルオキシメチルイミダゾール、
１−メチル−５−フェニル−４−（メタ）アクリロイルオキシメチルイミダゾール、
１−メチル−５−ベンジル−４−（メタ）アクリロイルオキシメチルイミダゾール、
１−アリル−５−メチル−４−（メタ）アクリロイルオキシメチルイミダゾール、
１，５−ジアリル−４−（メタ）アクリロイルオキシメチルイミダゾール、
１−アリル−５−フェニル−４−（メタ）アクリロイルオキシメチルイミダゾール、
１−アリル−５−ベンジル−４−（メタ）アクリロイルオキシメチルイミダゾール、
１−フェニル−５−メチル−４−（メタ）アクリロイルオキシメチルイミダゾール、
１−フェニル−５−アリル−４−（メタ）アクリロイルオキシメチルイミダゾール、
１，５−ジフェニル−４−（メタ）アクリロイルオキシメチルイミダゾール、
１−フェニル−５−ベンジル−４−（メタ）アクリロイルオキシメチルイミダゾール、
１−ベンジル−５−メチル−４−（メタ）アクリロイルオキシメチルイミダゾール、
１−ベンジル−５−アリル−４−（メタ）アクリロイルオキシメチルイミダゾール、
１−ベンジル−５−フェニル−４−（メタ）アクリロイルオキシメチルイミダゾール、
１，５−ベンジル−４−（メタ）アクリロイルオキシメチルイミダゾール、
１，２−ジメチル−５−（メタ）アクリロイルオキシメチルイミダゾール、
１−メチル−２−アリル−５−（メタ）アクリロイルオキシメチルイミダゾール、
１−メチル−２−フェニル−５−（メタ）アクリロイルオキシメチルイミダゾール、
１−メチル−２−ベンジル−５−（メタ）アクリロイルオキシメチルイミダゾール、
１−アリル−２−メチル−５−（メタ）アクリロイルオキシメチルイミダゾール、
１，２−ジアリル−５−（メタ）アクリロイルオキシメチルイミダゾール、
１−アリル−２−フェニル−５−（メタ）アクリロイルオキシメチルイミダゾール、
１−アリル−２−ベンジル−５−（メタ）アクリロイルオキシメチルイミダゾール、
１−フェニル−２−メチル−５−（メタ）アクリロイルオキシメチルイミダゾール、
１−フェニル−２−アリル−５−（メタ）アクリロイルオキシメチルイミダゾール、
１，２−ジフェニル−５−（メタ）アクリロイルオキシメチルイミダゾール、
１−フェニル−２−ベンジル−５−（メタ）アクリロイルオキシメチルイミダゾール、
１−ベンジル−２−メチル−５−（メタ）アクリロイルオキシメチルイミダゾール、
１−ベンジル−２−アリル−５−（メタ）アクリロイルオキシメチルイミダゾール、
１−ベンジル−２−フェニル−５−（メタ）アクリロイルオキシメチルイミダゾール、
１，２−ベンジル−５−（メタ）アクリロイルオキシメチルイミダゾール、
１，４−ジメチル−５−（メタ）アクリロイルオキシメチルイミダゾール、
１−メチル−４−アリル−５−（メタ）アクリロイルオキシメチルイミダゾール、
１−メチル−４−フェニル−５−（メタ）アクリロイルオキシメチルイミダゾール、
１−メチル−４−ベンジル−５−（メタ）アクリロイルオキシメチルイミダゾール、
１−アリル−４−メチル−５−（メタ）アクリロイルオキシメチルイミダゾール、
１，４−ジアリル−５−（メタ）アクリロイルオキシメチルイミダゾール、
１−アリル−４−フェニル−５−（メタ）アクリロイルオキシメチルイミダゾール、
１−アリル−４−ベンジル−５−（メタ）アクリロイルオキシメチルイミダゾール、
１−フェニル−４−メチル−５−（メタ）アクリロイルオキシメチルイミダゾール、
１−フェニル−４−アリル−５−（メタ）アクリロイルオキシメチルイミダゾール、
１，４−ジフェニル−５−（メタ）アクリロイルオキシメチルイミダゾール、
１−フェニル−４−ベンジル−５−（メタ）アクリロイルオキシメチルイミダゾール、
１−ベンジル−４−メチル−５−（メタ）アクリロイルオキシメチルイミダゾール、
１−ベンジル−４−アリル−５−（メタ）アクリロイルオキシメチルイミダゾール、
１−ベンジル−４−フェニル−５−（メタ）アクリロイルオキシメチルイミダゾール、
１，４−ベンジル−５−（メタ）アクリロイルオキシメチルイミダゾール、
２，４−ジメチル−５−（メタ）アクリロイルオキシメチルイミダゾール、
２−メチル−４−アリル−５−（メタ）アクリロイルオキシメチルイミダゾール、
２−メチル−４−フェニル−５−（メタ）アクリロイルオキシメチルイミダゾール、
２−メチル−４−ベンジル−５−（メタ）アクリロイルオキシメチルイミダゾール、
２−アリル−４−メチル−５−（メタ）アクリロイルオキシメチルイミダゾール、
２，４−ジアリル−５−（メタ）アクリロイルオキシメチルイミダゾール、
２−アリル−４−フェニル−５−（メタ）アクリロイルオキシメチルイミダゾール、
２−アリル−４−ベンジル−５−（メタ）アクリロイルオキシメチルイミダゾール、
２−フェニル−４−メチル−５−（メタ）アクリロイルオキシメチルイミダゾール、
２−フェニル−４−アリル−５−（メタ）アクリロイルオキシメチルイミダゾール、
２，４−ジフェニル−５−（メタ）アクリロイルオキシメチルイミダゾール、
２−フェニル−４−ベンジル−５−（メタ）アクリロイルオキシメチルイミダゾール、
２−ベンジル−４−メチル−５−（メタ）アクリロイルオキシメチルイミダゾール、
２−ベンジル−４−アリル−５−（メタ）アクリロイルオキシメチルイミダゾール、
２−ベンジル−４−フェニル−５−（メタ）アクリロイルオキシメチルイミダゾール、
２，４−ベンジル−５−（メタ）アクリロイルオキシメチルイミダゾール、
１，２，５−トリメチル−４−（メタ）アクリロイルオキシメチルイミダゾール、
１，２−ジメチル−５−アリル−４−（メタ）アクリロイルオキシメチルイミダゾール、
１，２−ジメチル−５−フェニル−４−（メタ）アクリロイルオキシメチルイミダゾール、
１，２−ジメチル−５−ベンジル−４−（メタ）アクリロイルオキシメチルイミダゾール、
１，５−ジメチル−２−アリル−４−（メタ）アクリロイルオキシメチルイミダゾール、
１−メチル−２，５−ジアリル−４−（メタ）アクリロイルオキシメチルイミダゾール、
１−メチル−２−アリル−５−フェニル−４−（メタ）アクリロイルオキシメチルイミダゾール、
１−メチル−２−アリル−５−ベンジル−４−（メタ）アクリロイルオキシメチルイミダゾール、
１，５−ジメチル−２−フェニル−４−（メタ）アクリロイルオキシメチルイミダゾール、
１−メチル−２−フェニル−５−アリル−４−（メタ）アクリロイルオキシメチルイミダゾール、
１−メチル−２，５−ジフェニル−４−（メタ）アクリロイルオキシメチルイミダゾール、
１−メチル−２−フェニル−５−ベンジル−４−（メタ）アクリロイルオキシメチルイミダゾール、
１，５−ジメチル−２−ベンジル−４−（メタ）アクリロイルオキシメチルイミダゾール、
１−メチル−２−ベンジル−５−アリル−４−（メタ）アクリロイルオキシメチルイミダゾール、
１−メチル−２−ベンジル−５−フェニル−４−（メタ）アクリロイルオキシメチルイミダゾール、
１−メチル−２，５−ジベンジル−４−（メタ）アクリロイルオキシメチルイミダゾール、
１−アリル−２，５−ジメチル−４−（メタ）アクリロイルオキシメチルイミダゾール、
１，５−ジアリル−２−メチル−４−（メタ）アクリロイルオキシメチルイミダゾール、
１−アリル−２−メチル−５−フェニル−４−（メタ）アクリロイルオキシメチルイミダゾール、
１−アリル−２−メチル−５−ベンジル−４−（メタ）アクリロイルオキシメチルイミダゾール、
１，２−ジアリル−５−メチル−４−（メタ）アクリロイルオキシメチルイミダゾール、
１，２，５−トリアリル−４−（メタ）アクリロイルオキシメチルイミダゾール、
１，２−ジアリル−５−フェニル−４−（メタ）アクリロイルオキシメチルイミダゾール、
１，２−ジアリル−５−ベンジル−４−（メタ）アクリロイルオキシメチルイミダゾール、
１−アリル−２−フェニル−５−メチル−４−（メタ）アクリロイルオキシメチルイミダゾール、
１，５−ジアリル−２−フェニル−４−（メタ）アクリロイルオキシメチルイミダゾール、
１−アリル−２，５−ジフェニル−４−（メタ）アクリロイルオキシメチルイミダゾール、
１−アリル−２−フェニル−５−ベンジル−４−（メタ）アクリロイルオキシメチルイミダゾール、
１−アリル−２−ベンジル−５−メチル−４−（メタ）アクリロイルオキシメチルイミダゾール、
１，５−ジアリル−２−ベンジル−４−（メタ）アクリロイルオキシメチルイミダゾール、
１−アリル−２−ベンジル−５−フェニル−４−（メタ）アクリロイルオキシメチルイミダゾール、
１−アリル−２，５−ジベンジル−４−（メタ）アクリロイルオキシメチルイミダゾール、
１−フェニル−２，５−ジメチル−４−（メタ）アクリロイルオキシメチルイミダゾール、
１−フェニル−２−メチル−５−アリル−４−（メタ）アクリロイルオキシメチルイミダゾール、
１，５−ジフェニル−２−メチル−４−（メタ）アクリロイルオキシメチルイミダゾール、
１−フェニル−２−メチル−５−ベンジル−４−（メタ）アクリロイルオキシメチルイミダゾール、
１−フェニル−２−アリル−５−メチル−４−（メタ）アクリロイルオキシメチルイミダゾール、
１−フェニル−２，５−ジアリル−４−（メタ）アクリロイルオキシメチルイミダゾール、
１，５−ジフェニル−２−アリル−４−（メタ）アクリロイルオキシメチルイミダゾール、
１−フェニル−２−アリル−５−ベンジル−４−（メタ）アクリロイルオキシメチルイミダゾール、
１，２−ジフェニル−５−メチル−４−（メタ）アクリロイルオキシメチルイミダゾール、
１，２−ジフェニル−５−アリル−４−（メタ）アクリロイルオキシメチルイミダゾール、
１，２，５−トリフェニル−４−（メタ）アクリロイルオキシメチルイミダゾール、
１，２−ジフェニル−５−ベンジル−４−（メタ）アクリロイルオキシメチルイミダゾール、
１−フェニル−２−ベンジル−５−メチル−４−（メタ）アクリロイルオキシメチルイミダゾール、
１−フェニル−２−ベンジル−５−アリル−４−（メタ）アクリロイルオキシメチルイミダゾール、
１，５−ジフェニル−２−ベンジル−４−（メタ）アクリロイルオキシメチルイミダゾール、
１−フェニル−２，５−ジベンジル−４−（メタ）アクリロイルオキシメチルイミダゾール、
１−ベンジル−２，５−ジメチル−４−（メタ）アクリロイルオキシメチルイミダゾール、
１−ベンジル−２−メチル−５−アリル−４−（メタ）アクリロイルオキシメチルイミダゾール、
１−ベンジル−２−メチル−５−フェニル−４−（メタ）アクリロイルオキシメチルイミダゾール、
１，５−ジベンジル−２−メチル−４−（メタ）アクリロイルオキシメチルイミダゾール、
１−ベンジル−２−アリル−５−メチル−４−（メタ）アクリロイルオキシメチルイミダゾール、
１−ベンジル−２，５−ジアリル−４−（メタ）アクリロイルオキシメチルイミダゾール、
１−ベンジル−２−アリル−５−フェニル−４−（メタ）アクリロイルオキシメチルイミダゾール、
１，５−ジベンジル−２−アリル−４−（メタ）アクリロイルオキシメチルイミダゾール、
１−ベンジル−２−フェニル−５−メチル−４−（メタ）アクリロイルオキシメチルイミダゾール、
１−ベンジル−２−フェニル−５−アリル−４−（メタ）アクリロイルオキシメチルイミダゾール、
１−ベンジル−２，５−ジフェニル−４−（メタ）アクリロイルオキシメチルイミダゾール、
１，５−ジベンジル−２−フェニル−４−（メタ）アクリロイルオキシメチルイミダゾール、
１，２−ベンジル−５−メチル−４−（メタ）アクリロイルオキシメチルイミダゾール、
１，２−ベンジル−５−アリル−４−（メタ）アクリロイルオキシメチルイミダゾール、
１，２−ベンジル−５−フェニル−４−（メタ）アクリロイルオキシメチルイミダゾール、
１，２，５−トリベンジル−４−（メタ）アクリロイルオキシメチルイミダゾール、
１，２，４−トリメチル−５−（メタ）アクリロイルオキシメチルイミダゾール、
１，２−ジメチル−４−アリル−５−（メタ）アクリロイルオキシメチルイミダゾール、
１，２−ジメチル−４−フェニル−５−（メタ）アクリロイルオキシメチルイミダゾール、
１，２−ジメチル−４−ベンジル−５−（メタ）アクリロイルオキシメチルイミダゾール、
１，４−ジメチル−２−アリル−５−（メタ）アクリロイルオキシメチルイミダゾール、
１−メチル−２，４−ジアリル−５−（メタ）アクリロイルオキシメチルイミダゾール、
１−メチル−２−アリル−４−フェニル−５−（メタ）アクリロイルオキシメチルイミダゾール、
１−メチル−２−アリル−４−ベンジル−５−（メタ）アクリロイルオキシメチルイミダゾール、
１，４−ジメチル−２−フェニル−５−（メタ）アクリロイルオキシメチルイミダゾール、
１−メチル−２−フェニル−４−アリル−５−（メタ）アクリロイルオキシメチルイミダゾール、
１−メチル−２，４−ジフェニル−５−（メタ）アクリロイルオキシメチルイミダゾール、
１−メチル−２−フェニル−４−ベンジル−５−（メタ）アクリロイルオキシメチルイミダゾール、
１，４−ジメチル−２−ベンジル−５−（メタ）アクリロイルオキシメチルイミダゾール、
１−メチル−２−ベンジル−４−アリル−５−（メタ）アクリロイルオキシメチルイミダゾール、
１−メチル−２−ベンジル−４−フェニル−５−（メタ）アクリロイルオキシメチルイミダゾール、
１−メチル−２，４−ジベンジル−５−（メタ）アクリロイルオキシメチルイミダゾール、
１−アリル−２，４−ジメチル−５−（メタ）アクリロイルオキシメチルイミダゾール、
１，４−ジアリル−２−メチル−５−（メタ）アクリロイルオキシメチルイミダゾール、
１−アリル−２−メチル−４−フェニル−５−（メタ）アクリロイルオキシメチルイミダゾール、
１−アリル−２−メチル−４−ベンジル−５−（メタ）アクリロイルオキシメチルイミダゾール、
１，２−ジアリル−４−メチル−５−（メタ）アクリロイルオキシメチルイミダゾール、
１，２，４−トリアリル−５−（メタ）アクリロイルオキシメチルイミダゾール、
１，２−ジアリル−４−フェニル−５−（メタ）アクリロイルオキシメチルイミダゾール、
１，２−ジアリル−４−ベンジル−５−（メタ）アクリロイルオキシメチルイミダゾール、
１−アリル−２−フェニル−４−メチル−５−（メタ）アクリロイルオキシメチルイミダゾール、
１，４−ジアリル−２−フェニル−５−（メタ）アクリロイルオキシメチルイミダゾール、
１−アリル−２，４−ジフェニル−５−（メタ）アクリロイルオキシメチルイミダゾール、
１−アリル−２−フェニル−４−ベンジル−５−（メタ）アクリロイルオキシメチルイミダゾール、
１−アリル−２−ベンジル−４−メチル−５−（メタ）アクリロイルオキシメチルイミダゾール、
１，４−ジアリル−２−ベンジル−５−（メタ）アクリロイルオキシメチルイミダゾール、
１−アリル−２−ベンジル−４−フェニル−５−（メタ）アクリロイルオキシメチルイミダゾール、
１−アリル−２，４−ジベンジル−５−（メタ）アクリロイルオキシメチルイミダゾール、
１−フェニル−２，４−ジメチル−５−（メタ）アクリロイルオキシメチルイミダゾール、
１−フェニル−２−メチル−４−アリル−５−（メタ）アクリロイルオキシメチルイミダゾール、
１，４−ジフェニル−２−メチル−５−（メタ）アクリロイルオキシメチルイミダゾール、
１−フェニル−２−メチル−４−ベンジル−５−（メタ）アクリロイルオキシメチルイミダゾール、
１−フェニル−２−アリル−４−メチル−５−（メタ）アクリロイルオキシメチルイミダゾール、
１−フェニル−２，４−ジアリル−５−（メタ）アクリロイルオキシメチルイミダゾール、
１，４−ジフェニル−２−アリル−５−（メタ）アクリロイルオキシメチルイミダゾール、
１−フェニル−２−アリル−４−ベンジル−５−（メタ）アクリロイルオキシメチルイミダゾール、
１，２−ジフェニル−４−メチル−５−（メタ）アクリロイルオキシメチルイミダゾール、
１，２−ジフェニル−４−アリル−５−（メタ）アクリロイルオキシメチルイミダゾール、
１，２，４−トリフェニル−５−（メタ）アクリロイルオキシメチルイミダゾール、
１，２−ジフェニル−４−ベンジル−５−（メタ）アクリロイルオキシメチルイミダゾール、
１−フェニル−２−ベンジル−４−メチル−５−（メタ）アクリロイルオキシメチルイミダゾール、
１−フェニル−２−ベンジル−４−アリル−５−（メタ）アクリロイルオキシメチルイミダゾール、
１，４−ジフェニル−２−ベンジル−５−（メタ）アクリロイルオキシメチルイミダゾール、
１−フェニル−２，４−ジベンジル−５−（メタ）アクリロイルオキシメチルイミダゾール、
１−ベンジル−２，４−ジメチル−５−（メタ）アクリロイルオキシメチルイミダゾール、
１−ベンジル−２−メチル−４−アリル−５−（メタ）アクリロイルオキシメチルイミダゾール、
１−ベンジル−２−メチル−４−フェニル−５−（メタ）アクリロイルオキシメチルイミダゾール、
１，４−ジベンジル−２−メチル−５−（メタ）アクリロイルオキシメチルイミダゾール、
１−ベンジル−２−アリル−４−メチル−５−（メタ）アクリロイルオキシメチルイミダゾール、
１−ベンジル−２，４−ジアリル−５−（メタ）アクリロイルオキシメチルイミダゾール、
１−ベンジル−２−アリル−４−フェニル−５−（メタ）アクリロイルオキシメチルイミダゾール、
１，４−ジベンジル−２−アリル−５−（メタ）アクリロイルオキシメチルイミダゾール、
１−ベンジル−２−フェニル−４−メチル−５−（メタ）アクリロイルオキシメチルイミダゾール、
１−ベンジル−２−フェニル−４−アリル−５−（メタ）アクリロイルオキシメチルイミダゾール、
１−ベンジル−２，４−ジフェニル−５−（メタ）アクリロイルオキシメチルイミダゾール、
１，４−ジベンジル−２−フェニル−５−（メタ）アクリロイルオキシメチルイミダゾール、
１，２−ベンジル−４−アルキル−５−（メタ）アクリロイルオキシメチルイミダゾール、
１，２−ベンジル−４−アリル−５−（メタ）アクリロイルオキシメチルイミダゾール、
１，２−ベンジル−４−フェニル−５−（メタ）アクリロイルオキシメチルイミダゾール、
１，２，４−トリベンジル−５−（メタ）アクリロイルオキシメチルイミダゾール、
４−（メタ）アクリロイルアミノイミダゾール、
１−メチル−４−（メタ）アクリロイルアミノメチルイミダゾール、
１−アリル−４−（メタ）アクリロイルアミノメチルイミダゾール、
１−フェニル−４−（メタ）アクリロイルアミノメチルイミダゾール、
１−ベンジル−４−（メタ）アクリロイルアミノメチルイミダゾール、
１−メチル−５−（メタ）アクリロイルアミノメチルイミダゾール、
１−アリル−５−（メタ）アクリロイルアミノメチルイミダゾール、
１−フェニル−５−（メタ）アクリロイルアミノメチルイミダゾール、
１−ベンジル−５−（メタ）アクリロイルアミノメチルイミダゾール、
２−メチル−４−（メタ）アクリロイルアミノメチルイミダゾール、
２−アリル−４−（メタ）アクリロイルアミノメチルイミダゾール、
２−フェニル−４−（メタ）アクリロイルアミノメチルイミダゾール、
２−ベンジル−４−（メタ）アクリロイルアミノメチルイミダゾール、
４−メチル−５−（メタ）アクリロイルアミノメチルイミダゾール、
４−アリル−５−（メタ）アクリロイルアミノメチルイミダゾール、
４−フェニル−５−（メタ）アクリロイルアミノメチルイミダゾール、
４−ベンジル−５−（メタ）アクリロイルアミノメチルイミダゾール、
１，２−ジメチル−４−（メタ）アクリロイルアミノメチルイミダゾール、
１−メチル−２−アリル−４−（メタ）アクリロイルアミノメチルイミダゾール、
１−メチル−２−フェニル−４−（メタ）アクリロイルアミノメチルイミダゾール、
１−メチル−２−ベンジル−４−（メタ）アクリロイルアミノメチルイミダゾール、
１−アリル−２−メチル−４−（メタ）アクリロイルアミノメチルイミダゾール、
１，２−ジアリル−４−（メタ）アクリロイルアミノメチルイミダゾール、
１−アリル−２−フェニル−４−（メタ）アクリロイルアミノメチルイミダゾール、
１−アリル−２−ベンジル−４−（メタ）アクリロイルアミノメチルイミダゾール、
１−フェニル−２−メチル−４−（メタ）アクリロイルアミノメチルイミダゾール、
１−フェニル−２−アリル−４−（メタ）アクリロイルアミノメチルイミダゾール、
１，２−ジフェニル−４−（メタ）アクリロイルアミノメチルイミダゾール、
１−フェニル−２−ベンジル−４−（メタ）アクリロイルアミノメチルイミダゾール、
１−ベンジル−２−メチル−４−（メタ）アクリロイルアミノメチルイミダゾール、
１−ベンジル−２−アリル−４−（メタ）アクリロイルアミノメチルイミダゾール、
１−ベンジル−２−フェニル−４−（メタ）アクリロイルアミノメチルイミダゾール、
１，２−ベンジル−４−（メタ）アクリロイルアミノメチルイミダゾール、
１，５−ジメチル−４−（メタ）アクリロイルアミノメチルイミダゾール、
１−メチル−５−アリル−４−（メタ）アクリロイルアミノメチルイミダゾール、
１−メチル−５−フェニル−４−（メタ）アクリロイルアミノメチルイミダゾール、
１−メチル−５−ベンジル−４−（メタ）アクリロイルアミノメチルイミダゾール、
１−アリル−５−メチル−４−（メタ）アクリロイルアミノメチルイミダゾール、
１，５−ジアリル−４−（メタ）アクリロイルアミノメチルイミダゾール、
１−アリル−５−フェニル−４−（メタ）アクリロイルアミノメチルイミダゾール、
１−アリル−５−ベンジル−４−（メタ）アクリロイルアミノメチルイミダゾール、
１−フェニル−５−メチル−４−（メタ）アクリロイルアミノメチルイミダゾール、
１−フェニル−５−アリル−４−（メタ）アクリロイルアミノメチルイミダゾール、
１，５−ジフェニル−４−（メタ）アクリロイルアミノメチルイミダゾール、
１−フェニル−５−ベンジル−４−（メタ）アクリロイルアミノメチルイミダゾール、
１−ベンジル−５−メチル−４−（メタ）アクリロイルアミノメチルイミダゾール、
１−ベンジル−５−アリル−４−（メタ）アクリロイルアミノメチルイミダゾール、
１−ベンジル−５−フェニル−４−（メタ）アクリロイルアミノメチルイミダゾール、
１，５−ベンジル−４−（メタ）アクリロイルアミノメチルイミダゾール、
１，２−ジメチル−５−（メタ）アクリロイルアミノメチルイミダゾール、
１−メチル−２−アリル−５−（メタ）アクリロイルアミノメチルイミダゾール、
１−メチル−２−フェニル−５−（メタ）アクリロイルアミノメチルイミダゾール、
１−メチル−２−ベンジル−５−（メタ）アクリロイルアミノメチルイミダゾール、
１−アリル−２−メチル−５−（メタ）アクリロイルアミノメチルイミダゾール、
１，２−ジアリル−５−（メタ）アクリロイルアミノメチルイミダゾール、
１−アリル−２−フェニル−５−（メタ）アクリロイルアミノメチルイミダゾール、
１−アリル−２−ベンジル−５−（メタ）アクリロイルアミノメチルイミダゾール、
１−フェニル−２−メチル−５−（メタ）アクリロイルアミノメチルイミダゾール、
１−フェニル−２−アリル−５−（メタ）アクリロイルアミノメチルイミダゾール、
１，２−ジフェニル−５−（メタ）アクリロイルアミノメチルイミダゾール、
１−フェニル−２−ベンジル−５−（メタ）アクリロイルアミノメチルイミダゾール、
１−ベンジル−２−メチル−５−（メタ）アクリロイルアミノメチルイミダゾール、
１−ベンジル−２−アリル−５−（メタ）アクリロイルアミノメチルイミダゾール、
１−ベンジル−２−フェニル−５−（メタ）アクリロイルアミノメチルイミダゾール、
１，２−ベンジル−５−（メタ）アクリロイルアミノメチルイミダゾール、
１，４−ジメチル−５−（メタ）アクリロイルアミノメチルイミダゾール、
１−メチル−４−アリル−５−（メタ）アクリロイルアミノメチルイミダゾール、
１−メチル−４−フェニル−５−（メタ）アクリロイルアミノメチルイミダゾール、
１−メチル−４−ベンジル−５−（メタ）アクリロイルアミノメチルイミダゾール、
１−アリル−４−メチル−５−（メタ）アクリロイルアミノメチルイミダゾール、
１，４−ジアリル−５−（メタ）アクリロイルアミノメチルイミダゾール、
１−アリル−４−フェニル−５−（メタ）アクリロイルアミノメチルイミダゾール、
１−アリル−４−ベンジル−５−（メタ）アクリロイルアミノメチルイミダゾール、
１−フェニル−４−メチル−５−（メタ）アクリロイルアミノメチルイミダゾール、
１−フェニル−４−アリル−５−（メタ）アクリロイルアミノメチルイミダゾール、
１，４−ジフェニル−５−（メタ）アクリロイルアミノメチルイミダゾール、
１−フェニル−４−ベンジル−５−（メタ）アクリロイルアミノメチルイミダゾール、
１−ベンジル−４−メチル−５−（メタ）アクリロイルアミノメチルイミダゾール、
１−ベンジル−４−アリル−５−（メタ）アクリロイルアミノメチルイミダゾール、
１−ベンジル−４−フェニル−５−（メタ）アクリロイルアミノメチルイミダゾール、
１，４−ベンジル−５−（メタ）アクリロイルアミノメチルイミダゾール、
２，４−ジメチル−５−（メタ）アクリロイルアミノメチルイミダゾール、
２−メチル−４−アリル−５−（メタ）アクリロイルアミノメチルイミダゾール、
２−メチル−４−フェニル−５−（メタ）アクリロイルアミノメチルイミダゾール、
２−メチル−４−ベンジル−５−（メタ）アクリロイルアミノメチルイミダゾール、
２−アリル−４−メチル−５−（メタ）アクリロイルアミノメチルイミダゾール、
２，４−ジアリル−５−（メタ）アクリロイルアミノメチルイミダゾール、
２−アリル−４−フェニル−５−（メタ）アクリロイルアミノメチルイミダゾール、
２−アリル−４−ベンジル−５−（メタ）アクリロイルアミノメチルイミダゾール、
２−フェニル−４−メチル−５−（メタ）アクリロイルアミノメチルイミダゾール、
２−フェニル−４−アリル−５−（メタ）アクリロイルアミノメチルイミダゾール、
２，４−ジフェニル−５−（メタ）アクリロイルアミノメチルイミダゾール、
２−フェニル−４−ベンジル−５−（メタ）アクリロイルアミノメチルイミダゾール、
２−ベンジル−４−メチル−５−（メタ）アクリロイルアミノメチルイミダゾール、
２−ベンジル−４−アリル−５−（メタ）アクリロイルアミノメチルイミダゾール、
２−ベンジル−４−フェニル−５−（メタ）アクリロイルアミノメチルイミダゾール、
２，４−ベンジル−５−（メタ）アクリロイルアミノメチルイミダゾール、
１，２，５−トリメチル−４−（メタ）アクリロイルアミノメチルイミダゾール、
１，２−ジメチル−５−アリル−４−（メタ）アクリロイルアミノメチルイミダゾール、
１，２−ジメチル−５−フェニル−４−（メタ）アクリロイルアミノメチルイミダゾール、
１，２−ジメチル−５−ベンジル−４−（メタ）アクリロイルアミノメチルイミダゾール、
１，５−ジメチル−２−アリル−４−（メタ）アクリロイルアミノメチルイミダゾール、
１−メチル−２，５−ジアリル−４−（メタ）アクリロイルアミノメチルイミダゾール、
１−メチル−２−アリル−５−フェニル−４−（メタ）アクリロイルアミノメチルイミダゾール、
１−メチル−２−アリル−５−ベンジル−４−（メタ）アクリロイルアミノメチルイミダゾール、
１，５−ジメチル−２−フェニル−４−（メタ）アクリロイルアミノメチルイミダゾール、
１−メチル−２−フェニル−５−アリル−４−（メタ）アクリロイルアミノメチルイミダゾール、
１−メチル−２，５−ジフェニル−４−（メタ）アクリロイルアミノメチルイミダゾール、
１−メチル−２−フェニル−５−ベンジル−４−（メタ）アクリロイルアミノメチルイミダゾール、
１，５−ジメチル−２−ベンジル−４−（メタ）アクリロイルアミノメチルイミダゾール、
１−メチル−２−ベンジル−５−アリル−４−（メタ）アクリロイルアミノメチルイミダゾール、
１−メチル−２−ベンジル−５−フェニル−４−（メタ）アクリロイルアミノメチルイミダゾール、
１−メチル−２，５−ジベンジル−４−（メタ）アクリロイルアミノメチルイミダゾール、
１−アリル−２，５−ジメチル−４−（メタ）アクリロイルアミノメチルイミダゾール、
１，５−ジアリル−２−メチル−４−（メタ）アクリロイルアミノメチルイミダゾール、
１−アリル−２−メチル−５−フェニル−４−（メタ）アクリロイルアミノメチルイミダゾール、
１−アリル−２−メチル−５−ベンジル−４−（メタ）アクリロイルアミノメチルイミダゾール、
１，２−ジアリル−５−メチル−４−（メタ）アクリロイルアミノメチルイミダゾール、
１，２，５−トリアリル−４−（メタ）アクリロイルアミノメチルイミダゾール、
１，２−ジアリル−５−フェニル−４−（メタ）アクリロイルアミノメチルイミダゾール、
１，２−ジアリル−５−ベンジル−４−（メタ）アクリロイルアミノメチルイミダゾール、
１−アリル−２−フェニル−５−メチル−４−（メタ）アクリロイルアミノメチルイミダゾール、
１，５−ジアリル−２−フェニル−４−（メタ）アクリロイルアミノメチルイミダゾール、
１−アリル−２，５−ジフェニル−４−（メタ）アクリロイルアミノメチルイミダゾール、
１−アリル−２−フェニル−５−ベンジル−４−（メタ）アクリロイルアミノメチルイミダゾール、
１−アリル−２−ベンジル−５−メチル−４−（メタ）アクリロイルアミノメチルイミダゾール、
１，５−ジアリル−２−ベンジル−４−（メタ）アクリロイルアミノメチルイミダゾール、
１−アリル−２−ベンジル−５−フェニル−４−（メタ）アクリロイルアミノメチルイミダゾール、
１−アリル−２，５−ジベンジル−４−（メタ）アクリロイルアミノメチルイミダゾール、
１−フェニル−２，５−ジメチル−４−（メタ）アクリロイルアミノメチルイミダゾール、
１−フェニル−２−メチル−５−アリル−４−（メタ）アクリロイルアミノメチルイミダゾール、
１，５−ジフェニル−２−メチル−４−（メタ）アクリロイルアミノメチルイミダゾール、
１−フェニル−２−メチル−５−ベンジル−４−（メタ）アクリロイルアミノメチルイミダゾール、
１−フェニル−２−アリル−５−メチル−４−（メタ）アクリロイルアミノメチルイミダゾール、
１−フェニル−２，５−ジアリル−４−（メタ）アクリロイルアミノメチルイミダゾール、
１，５−ジフェニル−２−アリル−４−（メタ）アクリロイルアミノメチルイミダゾール、
１−フェニル−２−アリル−５−ベンジル−４−（メタ）アクリロイルアミノメチルイミダゾール、
１，２−ジフェニル−５−メチル−４−（メタ）アクリロイルアミノメチルイミダゾール、
１，２−ジフェニル−５−アリル−４−（メタ）アクリロイルアミノメチルイミダゾール、
１，２，５−トリフェニル−４−（メタ）アクリロイルアミノメチルイミダゾール、
１，２−ジフェニル−５−ベンジル−４−（メタ）アクリロイルアミノメチルイミダゾール、
１−フェニル−２−ベンジル−５−メチル−４−（メタ）アクリロイルアミノメチルイミダゾール、
１−フェニル−２−ベンジル−５−アリル−４−（メタ）アクリロイルアミノメチルイミダゾール、
１，５−ジフェニル−２−ベンジル−４−（メタ）アクリロイルアミノメチルイミダゾール、
１−フェニル−２，５−ジベンジル−４−（メタ）アクリロイルアミノメチルイミダゾール、
１−ベンジル−２，５−ジメチル−４−（メタ）アクリロイルアミノメチルイミダゾール、
１−ベンジル−２−メチル−５−アリル−４−（メタ）アクリロイルアミノメチルイミダゾール、
１−ベンジル−２−メチル−５−フェニル−４−（メタ）アクリロイルアミノメチルイミダゾール、
１，５−ジベンジル−２−メチル−４−（メタ）アクリロイルアミノメチルイミダゾール、
１−ベンジル−２−アリル−５−メチル−４−（メタ）アクリロイルアミノメチルイミダゾール、
１−ベンジル−２，５−ジアリル−４−（メタ）アクリロイルアミノメチルイミダゾール、
１−ベンジル−２−アリル−５−フェニル−４−（メタ）アクリロイルアミノメチルイミダゾール、
１，５−ジベンジル−２−アリル−４−（メタ）アクリロイルアミノメチルイミダゾール、
１−ベンジル−２−フェニル−５−メチル−４−（メタ）アクリロイルアミノメチルイミダゾール、
１−ベンジル−２−フェニル−５−アリル−４−（メタ）アクリロイルアミノメチルイミダゾール、
１−ベンジル−２，５−ジフェニル−４−（メタ）アクリロイルアミノメチルイミダゾール、
１，５−ジベンジル−２−フェニル−４−（メタ）アクリロイルアミノメチルイミダゾール、
１，２−ベンジル−５−メチル−４−（メタ）アクリロイルアミノメチルイミダゾール、
１，２−ベンジル−５−アリル−４−（メタ）アクリロイルアミノメチルイミダゾール、
１，２−ベンジル−５−フェニル−４−（メタ）アクリロイルアミノメチルイミダゾール、
１，２，５−トリベンジル−４−（メタ）アクリロイルアミノメチルイミダゾール、
１，２，４−トリメチル−５−（メタ）アクリロイルアミノメチルイミダゾール、
１，２−ジメチル−４−アリル−５−（メタ）アクリロイルアミノメチルイミダゾール、
１，２−ジメチル−４−フェニル−５−（メタ）アクリロイルアミノメチルイミダゾール、
１，２−ジメチル−４−ベンジル−５−（メタ）アクリロイルアミノメチルイミダゾール、
１，４−ジメチル−２−アリル−５−（メタ）アクリロイルアミノメチルイミダゾール、
１−メチル−２，４−ジアリル−５−（メタ）アクリロイルアミノメチルイミダゾール、
１−メチル−２−アリル−４−フェニル−５−（メタ）アクリロイルアミノメチルイミダゾール、
１−メチル−２−アリル−４−ベンジル−５−（メタ）アクリロイルアミノメチルイミダゾール、
１，４−ジメチル−２−フェニル−５−（メタ）アクリロイルアミノメチルイミダゾール、
１−メチル−２−フェニル−４−アリル−５−（メタ）アクリロイルアミノメチルイミダゾール、
１−メチル−２，４−ジフェニル−５−（メタ）アクリロイルアミノメチルイミダゾール、
１−メチル−２−フェニル−４−ベンジル−５−（メタ）アクリロイルアミノメチルイミダゾール、
１，４−ジメチル−２−ベンジル−５−（メタ）アクリロイルアミノメチルイミダゾール、
１−メチル−２−ベンジル−４−アリル−５−（メタ）アクリロイルアミノメチルイミダゾール、
１−メチル−２−ベンジル−４−フェニル−５−（メタ）アクリロイルアミノメチルイミダゾール、
１−メチル−２，４−ジベンジル−５−（メタ）アクリロイルアミノメチルイミダゾール、
１−アリル−２，４−ジメチル−５−（メタ）アクリロイルアミノメチルイミダゾール、
１，４−ジアリル−２−メチル−５−（メタ）アクリロイルアミノメチルイミダゾール、
１−アリル−２−メチル−４−フェニル−５−（メタ）アクリロイルアミノメチルイミダゾール、
１−アリル−２−メチル−４−ベンジル−５−（メタ）アクリロイルアミノメチルイミダゾール、
１，２−ジアリル−４−メチル−５−（メタ）アクリロイルアミノメチルイミダゾール、
１，２，４−トリアリル−５−（メタ）アクリロイルアミノメチルイミダゾール、
１，２−ジアリル−４−フェニル−５−（メタ）アクリロイルアミノメチルイミダゾール、
１，２−ジアリル−４−ベンジル−５−（メタ）アクリロイルアミノメチルイミダゾール、
１−アリル−２−フェニル−４−メチル−５−（メタ）アクリロイルアミノメチルイミダゾール、
１，４−ジアリル−２−フェニル−５−（メタ）アクリロイルアミノメチルイミダゾール、
１−アリル−２，４−ジフェニル−５−（メタ）アクリロイルアミノメチルイミダゾール、
１−アリル−２−フェニル−４−ベンジル−５−（メタ）アクリロイルアミノメチルイミダゾール、
１−アリル−２−ベンジル−４−メチル−５−（メタ）アクリロイルアミノメチルイミダゾール、
１，４−ジアリル−２−ベンジル−５−（メタ）アクリロイルアミノメチルイミダゾール、
１−アリル−２−ベンジル−４−フェニル−５−（メタ）アクリロイルアミノメチルイミダゾール、
１−アリル−２，４−ジベンジル−５−（メタ）アクリロイルアミノメチルイミダゾール、
１−フェニル−２，４−ジメチル−５−（メタ）アクリロイルアミノメチルイミダゾール、
１−フェニル−２−メチル−４−アリル−５−（メタ）アクリロイルアミノメチルイミダゾール、
１，４−ジフェニル−２−メチル−５−（メタ）アクリロイルアミノメチルイミダゾール、
１−フェニル−２−メチル−４−ベンジル−５−（メタ）アクリロイルアミノメチルイミダゾール、
１−フェニル−２−アリル−４−メチル−５−（メタ）アクリロイルアミノメチルイミダゾール、
１−フェニル−２，４−ジアリル−５−（メタ）アクリロイルアミノメチルイミダゾール、
１，４−ジフェニル−２−アリル−５−（メタ）アクリロイルアミノメチルイミダゾール、
１−フェニル−２−アリル−４−ベンジル−５−（メタ）アクリロイルアミノメチルイミダゾール、
１，２−ジフェニル−４−メチル−５−（メタ）アクリロイルアミノメチルイミダゾール、
１，２−ジフェニル−４−アリル−５−（メタ）アクリロイルアミノメチルイミダゾール、
１，２，４−トリフェニル−５−（メタ）アクリロイルアミノメチルイミダゾール、
１，２−ジフェニル−４−ベンジル−５−（メタ）アクリロイルアミノメチルイミダゾール、
１−フェニル−２−ベンジル−４−メチル−５−（メタ）アクリロイルアミノメチルイミダゾール、
１−フェニル−２−ベンジル−４−アリル−５−（メタ）アクリロイルアミノメチルイミダゾール、
１，４−ジフェニル−２−ベンジル−５−（メタ）アクリロイルアミノメチルイミダゾール、
１−フェニル−２，４−ジベンジル−５−（メタ）アクリロイルアミノメチルイミダゾール、
１−ベンジル−２，４−ジメチル−５−（メタ）アクリロイルアミノメチルイミダゾール、
１−ベンジル−２−メチル−４−アリル−５−（メタ）アクリロイルアミノメチルイミダゾール、
１−ベンジル−２−メチル−４−フェニル−５−（メタ）アクリロイルアミノメチルイミダゾール、
１，４−ジベンジル−２−メチル−５−（メタ）アクリロイルアミノメチルイミダゾール、
１−ベンジル−２−アリル−４−メチル−５−（メタ）アクリロイルアミノメチルイミダゾール、
１−ベンジル−２，４−ジアリル−５−（メタ）アクリロイルアミノメチルイミダゾール、
１−ベンジル−２−アリル−４−フェニル−５−（メタ）アクリロイルアミノメチルイミダゾール、
１，４−ジベンジル−２−アリル−５−（メタ）アクリロイルアミノメチルイミダゾール、
１−ベンジル−２−フェニル−４−メチル−５−（メタ）アクリロイルアミノメチルイミダゾール、
１−ベンジル−２−フェニル−４−アリル−５−（メタ）アクリロイルアミノメチルイミダゾール、
１−ベンジル−２，４−ジフェニル−５−（メタ）アクリロイルアミノメチルイミダゾール、
１，４−ジベンジル−２−フェニル−５−（メタ）アクリロイルアミノメチルイミダゾール、
１，２−ベンジル−４−アルキル−５−（メタ）アクリロイルアミノメチルイミダゾール、
１，２−ベンジル−４−アリル−５−（メタ）アクリロイルアミノメチルイミダゾール、
１，２−ベンジル−４−フェニル−５−（メタ）アクリロイルアミノメチルイミダゾール、
１，２，４−トリベンジル−５−（メタ）アクリロイルアミノメチルイミダゾール等を挙げることができる。
【００３４】
同じく、化学式（III）で示される当該イミダゾール化合物の例としては、
１−（メタ）アクリロイルオキシエチルイミダゾール、
２−メチル−１−（メタ）アクリロイルオキシエチルイミダゾール、
２−ウンデシル−１−（メタ）アクリロイルオキシエチルイミダゾール、
２−ヘプタデシル−１−（メタ）アクリロイルオキシエチルイミダゾール、
２−フェニル−１−（メタ）アクリロイルオキシエチルイミダゾール、
２−フェニル−４−メチル−１−（メタ）アクリロイルオキシエチルイミダゾール、
２−エチル−４−メチル−１−（メタ）アクリロイルオキシエチルイミダゾール、
１−（メタ）アクリロイルアミノプロピルイミダゾール、
２−メチル−１−（メタ）アクリロイルアミノプロピルイミダゾール、
２−ウンデシル−１−（メタ）アクリロイルアミノプロピルイミダゾール、
２−ヘプタデシル−１−（メタ）アクリロイルアミノプロピルイミダゾール、
２−フェニル−１−（メタ）アクリロイルアミノプロピルイミダゾール、
２−フェニル−４−メチル−１−（メタ）アクリロイルアミノプロピルイミダゾール、
２−エチル−４−メチル−１−（メタ）アクリロイルアミノプロピルイミダゾール等を挙げることができる。
【００３５】
同じく、化学式（IV）で示される当該イミダゾール化合物の例としては、
２−（メタ）アクリロイルオキシメチルベンゾイミダゾール、
２−（メタ）アクリロイルオキシエチルベンゾイミダゾール、
２−（メタ）アクリロイルオキシプロピルベンゾイミダゾール、
２−（メタ）アクリロイルオキシブチルベンゾイミダゾール、
２−（メタ）アクリロイルオキシペンチルベンゾイミダゾール、
５−メチル−２−（メタ）アクリロイルオキシプロピルベンゾイミダゾール、
５−フェニル−２−（メタ）アクリロイルオキシプロピルベンゾイミダゾール、
５−メトキシ−２−（メタ）アクリロイルオキシプロピルベンゾイミダゾール、
５−メトキシカルボニル−２−（メタ）アクリロイルオキシプロピルベンゾイミダゾール、
５−ホルミル−２−（メタ）アクリロイルオキシプロピルベンゾイミダゾール、
５−アセチル−２−（メタ）アクリロイルオキシプロピルベンゾイミダゾール、
５−ホルミルオキシ−２−（メタ）アクリロイルオキシプロピルベンゾイミダゾール、
５−アセトキシ−２−（メタ）アクリロイルオキシプロピルベンゾイミダゾール、
５−ジメチルアミノ−２−（メタ）アクリロイルオキシプロピルベンゾイミダゾール、
５−メチルアミノカルボニル−２−（メタ）アクリロイルオキシプロピルベンゾイミダゾール、
５−ジメチルアミノカルボニル−２−（メタ）アクリロイルオキシプロピルベンゾイミダゾール、
５−ホルミルアミノ−２−（メタ）アクリロイルオキシプロピルベンゾイミダゾール、
５−アセチルアミノ−２−（メタ）アクリロイルオキシプロピルベンゾイミダゾール、
５−ホルミルメチルアミノ−２−（メタ）アクリロイルオキシプロピルベンゾイミダゾール、
５−アセチルメチルアミノ−２−（メタ）アクリロイルオキシプロピルベンゾイミダゾール、
５−フルオロ−２−（メタ）アクリロイルオキシプロピルベンゾイミダゾール、
５−クロロ−２−（メタ）アクリロイルオキシプロピルベンゾイミダゾール、
５−ブロモ−２−（メタ）アクリロイルオキシプロピルベンゾイミダゾール、
５−ヨード−２−（メタ）アクリロイルオキシプロピルベンゾイミダゾール、
５−シアノ−２−（メタ）アクリロイルオキシプロピルベンゾイミダゾール、
５−ニトロ−２−（メタ）アクリロイルオキシプロピルベンゾイミダゾール、
１−メチル−２−（メタ）アクリロイルオキシプロピルベンゾイミダゾール、
１−フェニル−２−（メタ）アクリロイルオキシプロピルベンゾイミダゾール、
２−（メタ）アクリロイルアミノメチルベンゾイミダゾール、
２−（メタ）アクリロイルアミノエチルベンゾイミダゾール、
２−（メタ）アクリロイルアミノプロピルベンゾイミダゾール、
２−（メタ）アクリロイルアミノブチルベンゾイミダゾール、
２−（メタ）アクリロイルアミノペンチルベンゾイミダゾール、
２−（メタ）アクリロイルアミノヘプチルベンゾイミダゾール、
２−（メタ）アクリロイルアミノウンデシルベンゾイミダゾール等を挙げることができる。
【００３６】
同じく、化学式（V）で示される当該イミダゾール化合物の例としては、
１−（メタ）アクリロイルオキシメチルベンゾイミダゾール、
１−（メタ）アクリロイルオキシエチルベンゾイミダゾール、
１−（メタ）アクリロイルオキシプロピルベンゾイミダゾール、
１−（メタ）アクリロイルオキシブチルベンゾイミダゾール、
１−（メタ）アクリロイルオキシペンチルベンゾイミダゾール、
５−メチル−１−（メタ）アクリロイルオキシプロピルベンゾイミダゾール、
５−フェニル−１−（メタ）アクリロイルオキシプロピルベンゾイミダゾール、
５−メトキシ−１−（メタ）アクリロイルオキシプロピルベンゾイミダゾール、
５−メトキシカルボニル−１−（メタ）アクリロイルオキシプロピルベンゾイミダゾール、
５−ホルミル−１−（メタ）アクリロイルオキシプロピルベンゾイミダゾール、
５−アセチル−１−（メタ）アクリロイルオキシプロピルベンゾイミダゾール、
５−ホルミルオキシ−１−（メタ）アクリロイルオキシプロピルベンゾイミダゾール、
５−アセトキシ−１−（メタ）アクリロイルオキシプロピルベンゾイミダゾール、
５−ジメチルアミノ−１−（メタ）アクリロイルオキシプロピルベンゾイミダゾール、
５−メチルアミノカルボニル−１−（メタ）アクリロイルオキシプロピルベンゾイミダゾール、
５−ジメチルアミノカルボニル−１−（メタ）アクリロイルオキシプロピルベンゾイミダゾール、
５−ホルミルアミノ−１−（メタ）アクリロイルオキシプロピルベンゾイミダゾール、
５−アセチルアミノ−１−（メタ）アクリロイルオキシプロピルベンゾイミダゾール、
５−ホルミルメチルアミノ−１−（メタ）アクリロイルオキシプロピルベンゾイミダゾール、
５−アセチルメチルアミノ−１−（メタ）アクリロイルオキシプロピルベンゾイミダゾール、
５−フルオロ−１−（メタ）アクリロイルオキシプロピルベンゾイミダゾール、
５−クロロ−１−（メタ）アクリロイルオキシプロピルベンゾイミダゾール、
５−ブロモ−１−（メタ）アクリロイルオキシプロピルベンゾイミダゾール、
５−ヨード−１−（メタ）アクリロイルオキシプロピルベンゾイミダゾール、
５−シアノ−１−（メタ）アクリロイルオキシプロピルベンゾイミダゾール、
５−ニトロ−１−（メタ）アクリロイルオキシプロピルベンゾイミダゾール、
２−メチル−１−（メタ）アクリロイルオキシプロピルベンゾイミダゾール、
２−フェニル−１−（メタ）アクリロイルオキシプロピルベンゾイミダゾール、
１−（メタ）アクリロイルアミノメチルベンゾイミダゾール、
１−（メタ）アクリロイルアミノエチルベンゾイミダゾール、
１−（メタ）アクリロイルアミノプロピルベンゾイミダゾール、
１−（メタ）アクリロイルアミノブチルベンゾイミダゾール、
１−（メタ）アクリロイルアミノペンチルベンゾイミダゾール、
１−（メタ）アクリロイルアミノヘプチルベンゾイミダゾール、
１−（メタ）アクリロイルアミノウンデシルベンゾイミダゾール等を挙げることができる。
【００３７】
本発明の表面処理剤は、これらのイミダゾール化合物を、また必要により、後述する可溶化剤および助剤と共に、水に溶解させることにより調製される。
イミダゾール化合物は、表面処理剤中に好ましくは０．０１〜１０重量％の割合、より好ましくは０．１〜５重量％の割合で含有される。イミダゾール化合物の含有割合が０．０１重量％より少ないと、金属の表面に形成される化成皮膜の膜厚が薄くなり、金属の表面の酸化を十分に防止することができない惧れがある。また、１０重量％より多い場合には表面処理剤中にイミダゾール化合物が溶け残ったり、あるいは完溶したとしても再析出して、金属の表面にイミダゾール化合物の粒子が付着して、金属の表面の半田付け性が損なわれる惧れがある。
なお、本発明の実施においては、前記のイミダゾール化合物から選択される１種または２種以上を組み合わせて使用することが可能であり、前記のイミダゾール化合物と共に、本発明と同一技術分野における公知のイミダゾール化合物を併用することも可能である。
【００３８】
本発明の実施において、イミダゾール化合物を水に溶解（水溶液化）させるに当たっては、可溶化剤として有機酸または無機酸を使用することができる。
この際に使用される代表的な有機酸としては、ギ酸、酢酸、プロピオン酸、酪酸、吉草酸、カプロン酸、ヘプタン酸、カプリル酸、べラルゴン酸、カプリン酸、ラウリン酸、イソ酪酸、２−エチル酪酸、オレイン酸、グリコール酸、乳酸、２−ヒドロキシ酪酸、３−ヒドロキシ酪酸、グルコン酸、グリセリン酸、酒石酸、リンゴ酸、クエン酸、クロロ酢酸、ジクロロ酢酸、トリクロロ酢酸、ブロモ酢酸、ヨード酢酸、メトキシ酢酸、エトキシ酢酸、プロポキシ酢酸、ブトキシ酢酸、２−（２−メトキシエトキシ）酢酸、２−［２−（２−エトキシエトキシ）エトキシ］酢酸、２−｛２−［２−（２−エトキシエトキシ）エトキシ］エトキシ｝酢酸、３−メトキシプロピオン酸、３−エトキシプロピオン酸、３−プロポキシプロピオン酸、３−ブトキシプロピオン酸、レブリン酸、グリオキシル酸、ピルビン酸、アセト酢酸、アクリル酸、クロトン酸、シュウ酸、マロン酸、コハク酸、グルタル酸、アジピン酸、マレイン酸、フマル酸、安息香酸、パラニトロ安息香酸、ピクリン酸、サリチル酸、パラトルエンスルホン酸、メタンスルホン酸、スルファミン酸等が挙げられ、同無機酸としては、塩酸、リン酸、硫酸、硝酸等が挙げられる。
そして、これらから選択される１種または２種以上を組み合わせて使用することが可能であり、可溶化剤として表面処理剤中に好ましくは０．１〜５０重量％の割合、より好ましくは１〜３０重量％の割合で含有される。
【００３９】
本発明の実施においては、前記の可溶化剤と共に、有機溶剤を併用することができる。
この有機溶剤としては、例えばメタノール、エタノール、ｎ−プロパノール、ｉ−プロパノール、ｎ−ブタノール、エチレングリコール等のアルコール類、エチレングリコールモノメチルエーテル、エチレングリコールモノエチルエーテル、エチレングリコールモノブチルエーテル等のセロソルブ、あるいはアセトン、Ｎ，Ｎ−ジメチルホルムアミド、アセチルアセトン等の水と自由に混和するものが好適であり、これらから選択される１種または２種以上を組み合わせて使用することが可能であり、表面処理剤中に好ましくは０．１〜５０重量％の割合、より好ましくは１〜４０重量％の割合で含有される。
【００４０】
本発明の表面処理剤には、金属の表面における化成皮膜の形成速度（造膜速度）を速めるために、銅化合物を助剤として添加することができ、また形成された化成皮膜の耐熱性を更に高めるために、亜鉛化合物を助剤として添加することができる。
この銅化合物としては、例えばギ酸銅、酢酸銅、シュウ酸銅、塩化第一銅、塩化第二銅、臭化第一銅、臭化第二銅、ヨウ化銅、水酸化銅、リン酸銅、硫酸銅、硝酸銅等が挙げられ、これらから選択される１種または２種以上を組み合わせて使用することが可能である。
また、この亜鉛化合物としては、例えば酸化亜鉛、ギ酸亜鉛、酢酸亜鉛、シュウ酸亜鉛、乳酸亜鉛、クエン酸亜鉛、硫酸亜鉛、硝酸亜鉛、リン酸亜鉛、塩化亜鉛、臭化亜鉛、ヨウ化亜鉛等が挙げられ、これらから選択される１種または２種以上を組み合わせて使用することが可能である。
前記銅化合物および亜鉛化合物の何れも、表面処理剤中に好ましくは０．０１〜１０重量％の割合、より好ましくは０．０２〜５重量％の割合で含有される。
【００４１】
本発明の表面処理剤には、化成皮膜の造膜性および該皮膜の耐熱性を更に向上させるために、ハロゲン化合物を助剤として表面処理剤中に、好ましくは０．００１〜１重量％、より好ましくは０．０１〜０．１重量％の含有割合となるように添加することができる。
ハロゲン化合物としては、例えばフッ化ナトリウム、フッ化カリウム、フッ化アンモニウム、塩化ナトリム、塩化カリウム、塩化アンモニウム、クロロプロピオン酸、臭化ナトリウム、臭化カリウム、臭化アンモニウム、ブロモプロピオン酸、ヨウ化ナトリム、ヨウ化カリウム、ヨウ化アンモニウム、ヨードプロピオン酸等が挙げられ、これらから選択される１種または２種以上を組み合わせて使用することが可能である。
【００４２】
本発明の表面処理剤には、前述の銅化合物および亜鉛化合物やハロゲン化合物以外にも、化成皮膜の変性を目的として、マンガン化合物、コバルト化合物、ニッケル化合物等の金属化合物やクラウンエーテル、ビピリジン、ポルフィリン、フェナントロリン等の配位化合物を助剤として添加することができる。
なお、マンガン化合物としては、例えばギ酸マンガン、塩化マンガン、シュウ酸マンガン、硫酸マンガン、炭酸マンガン等が挙げられ、コバルト化合物としては、例えば酢酸コバルト、硫酸コバルト、硝酸コバルト等が挙げられ、ニッケル化合物としては、例えば塩化ニッケル、酢酸ニッケル、硝酸ニッケル、炭酸ニッケル、硫酸ニッケル等が挙げられる。
金属化合物については、その１種または２種以上を、表面処理剤中に好ましくは０．０１〜１０重量％の割合、より好ましくは０．０２〜５重量％の割合で含有させればよく、配位化合物については、その１種または２種以上を、表面処理剤中に好ましくは０．００１〜１０重量％の割合、より好ましくは０．０１〜５重量％の割合で含有させればよい。
【００４３】
本発明の表面処理剤には、金（Ａｕ）の表面への化成皮膜の形成を抑制しつつ、金属の表面への化成皮膜の形成速度を速めるために、鉄化合物およびコンプレクサン化合物（注：エチレンジアミン四酢酸など）を、表面処理剤中に助剤として添加することができる（特開平９−２９１３７２号公報参照。引用により本明細書に含む）。
【００４４】
本発明の表面処理剤を用いて金属の表面を処理する際には、表面処理剤のｐＨを調整することが好ましい。このｐＨは、表面処理剤の組成（成分の種類と含有量）や、後述する処理温度と処理時間に応じて適宜設定される。
ｐＨを下げる場合には、前述の有機酸または無機酸を使用することができ、ｐＨを上げる場合には、水酸化ナトリウムや水酸化カリウムの他、アンモニアあるいはモノエタノールアミン、ジエタノールアミン、トリエタノールアミンなどのアミン類等の緩衝作用を有する物質が好ましく使用できる。
【００４５】
本発明の表面処理剤を用いて金属の表面を処理する際の条件としては、表面処理剤の液温を１０〜７０℃の範囲に設定し、接触時間を１秒〜１０分の範囲に設定することが好ましい。金属と表面処理剤の接触方法としては、浸漬、噴霧、塗布等の手段が挙げられる。
【００４６】
本発明の実施に適する活性エネルギー線としては、粒子線および電磁波が挙げられ、粒子線としては電子線（ＥＢ）、α線が挙げられ、電磁波としては紫外線（ＵＶ）、可視光線、赤外線、γ線、Ｘ線等が挙げられる。
これらの中では、電子線および紫外線が、活性エネルギー線として好ましく使用される。
【００４７】
これらの活性エネルギー線については、公知の装置を使用して照射することができる。電子線の場合の加速電圧としては０．１〜１０ＭｅＶ、照射線量としては１〜５００ｋＧｙの範囲が好ましい。紫外線の場合、その線源として放射波長が２００〜４５０ｎｍのランプを用いることができる。
なお、電子線の場合には、例えばタングステンフィラメントが挙げられ、紫外線の場合には、低圧水銀灯、高圧水銀灯、紫外線用水銀灯、カーボンアーク灯、キセノンランプ、ジルコニウムランプ等が挙げられる。
【００４８】
本発明の実施に適する半田としては、これまで広く使用されてきたＳｎ−Ｐｂ系の共晶半田の他、Ｓｎ−Ａｇ系、Ｓｎ−Ｃｕ系、Ｓｎ−Ａｇ−Ｃｕ系、Ｓｎ−Ａｇ−Ｎｉ−Ｃｏ系、Ｓｎ−Ａｇ−Ｃｕ−Ｓｂ系、Ｓｎ−Ｃｕ−Ｂｉ−Ｎｉ系、Ｓｎ−Ａｇ−Ｃｕ−Ｂｉ−Ｉｎ系、Ｓｎ−Ａｇ−Ｃｕ−Ｂｉ−Ｎｉ系、Ｓｎ−Ｃｕ−Ｎｉ−Ｐ−Ｇｅ系等の無鉛半田が挙げられる。これらの無鉛半田は、錫（Ｓｎ）をベース金属として、銀（Ａｇ）や銅（Ｃｕ）の他、ニッケル（Ｎｉ）、コバルト（Ｃｏ）、アンチモン（Ｓｂ）、ビスマス（Ｂｉ）、インジウム（Ｉｎ）、ゲルマニウム（Ｇｅ）、リン（Ｐ）等の金属成分が添加された合金である。
【００４９】
また、本発明の半田付け方法は、加熱溶融した液体状の半田が入っている半田槽の上を、プリント配線板を流し、電子部品とプリント配線板の接合部に半田付けを行なうフロー法または、予めプリント配線板にペースト状のクリーム半田を回路パターンに合わせて印刷し、そこに電子部品を実装し、プリント配線板を加熱して半田を溶融させ、半田付けを行うリフロー法等に適応し得るものである。
【産業上の利用可能性】
【００５０】
本発明によれば、電子部品等をプリント配線板に半田付けする際の、半田付け性を良好なものとする表面処理剤、表面処理方法、プリント配線板および半田付け方法を提供することができるので、産業上の利用可能性は多大である。